(57)【要約】【課題】優れた耐熱性を示す着色硬化膜の形成に好適な着色組成物を提供すること。【解決手段】（Ａ）着色剤、（Ｂ）重合性化合物、（Ｃ1）下記式（１）で表される化合物、（Ｄ）バインダー樹脂を含有する、着色組成物。      Ｘ+（ＺaＲ0bＭ）-    （１）〔式（１）において、  Ｘ+は、プロトン、オニウムカチオン又はアルカリ金属イオンを示し、  Ｚは、電子吸引基を示し、  Ｒ0は、アルキル基、アリール基、シクロアルキル基又はアルキルアリール基を示し、  Ｍは、チッ素原子、リン原子、ホウ素原子、ヒ素原子又はアンチモン原子を示し、  ａは、１〜６の整数を示し、  ｂは、０〜５の整数を示す。  但し、ａ＋ｂは２、４又は６であり、Ｚ、Ｒ0が各々複数存在する場合には、同一でも異なってもよい。〕【選択図】なし【特許請求の範囲】
【請求項１】
（Ａ）着色剤、（Ｂ）重合性化合物、（Ｃ1）下記式（１）で表される化合物、（Ｄ）バインダー樹脂を含有する、着色組成物。
Ｘ+（ＺaＲ0bＭ）-    （１）
〔式（１）において、
Ｘ+は、プロトン、オニウムカチオン又はアルカリ金属イオンを示し、
Ｚは、電子吸引基を示し、
Ｒ0は、アルキル基、アリール基、シクロアルキル基又はアルキルアリール基を示し、
Ｍは、チッ素原子、リン原子、ホウ素原子、ヒ素原子又はアンチモン原子を示し、
ａは、１〜６の整数を示し、
ｂは、０〜５の整数を示す。
但し、ａ＋ｂは２、４又は６であり、Ｚ、Ｒ0が各々複数存在する場合には、同一でも異なってもよい。〕
【請求項２】
（Ａ）着色剤が染料を含む、請求項１に記載の着色組成物。
【請求項３】
（Ａ）着色剤、（Ｂ）重合性化合物、及び（Ｃ1）下記式（１）で表される化合物を混合する、着色組成物の製造方法。
Ｘ+（ＺaＲ0bＭ）-    （１）
〔式（１）において、
Ｘ+は、プロトン、オニウムカチオン又はアルカリ金属イオンを示し、
Ｚは、電子吸引基を示し、
Ｒ0は、アルキル基、アリール基、シクロアルキル基又はアルキルアリール基を示し、
Ｍは、チッ素原子、リン原子、ホウ素原子、ヒ素原子又はアンチモン原子を示し、
ａは、１〜６の整数を示し、
ｂは、０〜５の整数を示す。
但し、ａ＋ｂは２、４又は６であり、Ｚ、Ｒ0が各々複数存在する場合には、同一でも異なってもよい。〕
【請求項４】
請求項１又は２に記載の着色組成物を用いて形成された着色硬化膜。
【請求項５】
請求項４に記載の着色硬化膜を具備する表示素子。
【発明の詳細な説明】
【技術分野】
【０００１】
本発明は、着色組成物、着色硬化膜及び表示素子に関わり、より詳しくは、透過型あるいは反射型のカラー液晶表示素子、固体撮像素子、有機ＥＬ表示素子、電子ペーパー等に用いられる着色硬化膜の形成に用いられる着色組成物、当該着色組成物を用いて形成された着色硬化膜、並びに当該着色硬化膜を具備する表示素子に関する。
【背景技術】
【０００２】
着色感放射線性組成物を用いてカラーフィルタを製造するに当たっては、基板上に、顔料分散型の着色感放射線性組成物を塗布して乾燥したのち、乾燥塗膜を所望のパターン形状に放射線を照射（以下、「露光」という。）し、現像することにより、各色の画素を得る方法（例えば、特許文献１〜２参照。）が知られている。また、カーボンブラックを分散させた光重合性組成物を利用してブラックマトリックスを形成する方法（例えば、特許文献３参照。）も知られている。さらに、顔料分散型の着色樹脂組成物を用いてインクジェット方式により各色の画素を得る方法（例えば、特許文献４参照。）も知られている。
【０００３】
近年では、液晶表示素子の高コントラスト化や固体撮像素子の高精細化が強く求められており、これらを実現するために、着色剤として染料の適用が検討されているが、一般的に言えば、顔料を適用した場合と比べて、染料を適用した場合には耐熱性が低いことが多い。
【０００４】
このような背景の下、耐熱性に優れる画素を形成可能な染料含有着色組成物として、例えば、特許文献５において、アルキルスルホニルイミドアニオンを有するトリアリールメタン系染料の使用が提案されている。
【先行技術文献】
【特許文献】
【０００５】
【特許文献１】特開平２−１４４５０２号公報
【特許文献２】特開平３−５３２０１号公報
【特許文献３】特開平６−３５１８８号公報
【特許文献４】特開２０００−３１０７０６号公報
【特許文献５】特開２０１２−８３６５２号公報
【発明の概要】
【発明が解決しようとする課題】
【０００６】
しかしながら、特許文献５の染料であっても、耐熱性は十分でないのが実情である。したがって、本発明の課題は、優れた耐熱性を示す着色硬化膜の形成に好適な着色組成物を提供することにある。さらに、本発明の課題は、当該着色組成物を用いて形成された着色硬化膜、及びそれを具備する表示素子を提供することにある。
【課題を解決するための手段】
【０００７】
本発明者らは、鋭意検討の結果、着色剤と共に、特定の構造を有する化合物を用いることによって、上記課題を解決できることを見出した。
【０００８】
即ち、本発明は、（Ａ）着色剤、（Ｂ）重合性化合物を含有する着色組成物であって、
更に（Ｃ2）下記式（２）、（３）、（４）又は（５）で表される構造単位を有する重合体のいずれか１種以上を含有する、着色組成物を提供するものである。
【０００９】
【化１】
2018127641.tif 000002
【００１０】
〔式（２）〜（５）において、
Ｒ1、Ｒ11、Ｒ21及びＲ31は、相互に独立に、メチル基、トリフルオロメチル基、又は水素原子を示し、
Ｒ12及びＲ13は、相互に独立に、水素原子、又は置換若しくは非置換の脂肪族炭化水素基を示し、
Ｒfは、水素原子、ハロ基、又は置換若しくは非置換の炭化水素基を示し、Ｒfの少なくとも１つはフッ素原子又はフッ素原子を有するアルキル基であり、
Ｙは、２価の基又は単結合を示し、
Ｄは、２価の有機基を示し、
Ｗは、ハロ基、ハロゲン化炭化水素基、又はハロゲン化炭化水素基のＣ−Ｃ結合間に炭素原子、水素原子若しくはハロゲン原子以外の原子を含む連結基を有する１価の基を示し、
Ａは、２価の基又は単結合を示し、
Ｇは、フッ素原子を含有する２価の有機基、又は単結合を示し、
Ａｒは、少なくとも１以上のハロ基を有する置換アリーレン基を示し、
Ｅは、２価の基又は単結合を示し、
Ｘm+は、プロトン、オニウムカチオン又は金属イオンを示し、
ｍは、１〜３の自然数を示し、  ｎは、０〜３の整数を示し、
ｐは、１〜８の整数を示す。〕
【００１１】
更に本発明は、（Ａ）着色剤、（Ｂ）重合性化合物、（Ｃ1）下記式（１）で表される化合物、及び（Ｄ）バインダー樹脂を含有する、着色組成物を提供するものである。
【００１２】
Ｘ+（ＺaＲ0bＭ）-    （１）
【００１３】
〔式（１）において、
Ｘ+は、プロトン、オニウムカチオン又はアルカリ金属イオンを示し、
Ｚは、電子吸引基を示し、
Ｒ0は、アルキル基、アリール基、シクロアルキル基又はアルキルアリール基を示し、
Ｍは、チッ素原子、リン原子、ホウ素原子、ヒ素原子又はアンチモン原子を示し、
ａは１〜６の整数を示し、
ｂは０〜５の整数を示す。
但し、ａ＋ｂは２、４又は６であり、Ｚ、Ｒ0が各々複数存在する場合には、同一でも異なってもよい。〕
【００１４】
また、本発明は、上記着色組成物を用いて形成された着色硬化膜、及び該着色硬化膜を具備する表示素子を提供するものである。ここで、「着色硬化膜」とは、表示素子や固体撮像素子に用いられる各色画素、ブラックマトリックス、ブラックスペーサー等を意味する。
【発明の効果】
【００１５】
本発明の着色組成物を用いれば、優れた耐熱性を示す着色硬化膜を形成することができる。とりわけ、着色剤として染料を用いた場合に特に優れた耐熱性を示す着色硬化膜を形成することができる。
したがって、本発明の着色組成物は、カラー液晶表示素子、有機ＥＬ表示素子、電子ペーパー等の表示素子、ＣＭＯＳイメージセンサ等の固体撮像素子の作製に極めて好適に使用することができる。
【発明を実施するための形態】
【００１６】
以下、本発明について詳細に説明する。
着色組成物
以下、本発明の着色組成物の構成成分について詳細に説明する。
【００１７】
−（Ａ）着色剤−
着色剤としては着色性を有する限り特に限定されることなく使用することが可能であり、着色組成物の用途に応じて色彩や材質を適宜選択することができる。例えば、本発明の着色組成物をカラーフィルタの着色硬化膜の形成に用いる場合、カラーフィルタには高い色純度、輝度、コントラスト等が求められることから、着色剤として顔料及び染料から選ばれる少なくとも１種が好ましく、有機顔料及び有機染料から選ばれる少なくとも１種が特に好ましい。中でも、有機染料を含む場合に、本発明の所望の効果が得られやすく、好ましい。
【００１８】
染料としては、酸性染料、塩基性染料及び非イオン性染料のいずれも好適に用いることができる。これらは１種又は２種以上を組み合わせて使用することが可能であり、２種以上を併用する場合、任意に組み合わせることもできる。ここで、本明細書において「酸性染料」とは、アニオン部が発色団となるイオン性染料を意味し、該アニオン部と塩を形成しているイオン性染料も酸性染料とする。また、本明細書において「塩基性染料」とは、カチオン部が発色団となるイオン性染料を意味し、該カチオン部と塩を形成しているイオン性染料も塩基性染料とする。「非イオン性染料」とは、酸性染料及び塩基性染料以外の染料を意味する。
【００１９】
染料の中では、より一層の耐熱性向上の観点から、塩基性染料が好ましい。塩基性染料とはカチオン部が発色団となるイオン性染料を意味し、カチオン性発色団を有するものであれば特に限定されないが、例えば、アゾ系塩基性染料、トリアリールメタン系塩基性染料、キサンテン系塩基性染料、キノンイミン系塩基性染料、シアニン系塩基性染料等を挙げることができる。これらは１種又は２種以上を組み合わせて使用することが可能であり、２種以上を併用する場合、任意に組み合わせることもできる。中でも、トリアリールメタン系塩基性染料、キサンテン系塩基性染料が好ましい。
【００２０】
トリアリールメタン系塩基性染料は、下記式（６−１）又は（６−２）で表されるカチオン性発色団を有するものが好ましい。なお、下記式（６−１）及び（６−２）で表されるカチオン性発色団には種々の共鳴構造が存在するが、本明細書においては、各式で表される発色団に共鳴構造が存在する場合、当該式（６−１）又は（６−２）で表される発色団と同等のものとする。
【００２１】
【化２】
2018127641.tif 000003
【００２２】
〔式（６−１）、（６−２）において、
Ｒ51〜Ｒ56及びＲ61〜Ｒ66は、相互に独立に、水素原子、置換若しくは非置換の炭素数１〜８のアルキル基、置換若しくは非置換の炭素数３〜８のシクロアルキル基、又は置換若しくは非置換のアリール基を示し、
Ｒ57〜Ｒ59及びＲ67〜Ｒ69は、相互に独立に、炭素数１〜８のアルキル基又は塩素原子を示し、
ｃ、ｄ、ｆ、ｇ及びｈは、相互に独立に、０〜４の整数を示し、
ｅは、０〜６の整数を示す。〕
【００２３】
Ｒ51〜Ｒ59及びＲ61〜Ｒ69に係る炭素数１〜８のアルキル基は、例えは、メチル基、エチル基、プロピル基、イソプロピル基、ブチル基、第二ブチル基、第三ブチル基、イソブチル基、アミル基、第三アミル基、ヘキシル基、ヘプチル基、オクチル基、イソオクチル基、第三オクチル基、２−エチルヘキシル等を挙げることができる。中でも、炭素数１〜４のアルキル基が好ましく、メチル基又はエチル基が特に好ましい。
なお、本明細書におけるアルキル基は、直鎖状でも分岐鎖状でもよい。
Ｒ51〜Ｒ56及びＲ61〜Ｒ66に係る炭素数３〜８のシクロアルキル基としては、例えば、シクロプロピル基、シクロブチル基、シクロペンチル基、シクロヘキシル基を挙げることができる。中でも、炭素数４〜６のシクロアルキル基が好ましく、シクロヘキシル基が特に好ましい。
Ｒ51〜Ｒ56及びＲ61〜Ｒ66に係るアリール基としては、炭素数６〜１４、更に炭素数６〜１０のアリール基が好ましい。具体例としては、例えば、フェニル基、ナフチル基、アントラニル基が挙げられ、中でも、フェニル基が好ましい。
Ｒ51〜Ｒ56及びＲ61〜Ｒ66におけるアルキル基、シクロアルキル基及びアリール基の置換基としては、例えば、炭素数１〜６のアルコキシ基、ハロ基、トリフルオロメチル基、シアノ基等が挙げられ、またシクロアルキル基及びアリール基は炭素数１〜６のアルキル基で置換されていてもよい。炭素数１〜６のアルコキシ基としては、例えば、メトキシ基、エトキシ基、ｎ−プロポキシ基、イソプロポキシ基、ｎ−ブトキシ基、ｔｅｒｔ−ブトキシ基、ｓｅｃ−ブトキシ基、ｎ−ペンチルオキシ基、ｉｓｏ−ペンチルオキシ基、ｎ−ヘキシルオキシ基、メトキシメトキシ基、エトキシエトキシ基、３−（ｉｓｏ−プロピルオキシ）プロピルオキシ基等を挙げることができる。なお、本明細書におけるアルコキシ基は、直鎖状でも分岐鎖状でもよい。ハロ基としては、フルオロ基、クロロ基、ブロモ基、ヨード基が挙げられる。炭素数１〜６のアルキル基の具体例は、前述と同様のものを挙げることができる。なお、置換基の位置及び数は任意であり、置換基を２以上有する場合、当該置換基は同一でも異なっていてもよい。
Ｒ57〜Ｒ59及びＲ67〜Ｒ69としては、炭素数１〜４のアルキル基又は塩素原子が好ましく、炭素数１〜４のアルキル基がより好ましく、メチル基又はエチル基が特に好ましい。
【００２４】
式（６−１）において、ｃ及びｄとしては０〜２の整数が好ましく、ｅとしては０又は１が好ましい。中でも、ｃ、ｄ、ｅの組合せとしては、ｃ＝０、ｄ＝０、ｅ＝０の組合せ、ｃ＝１、ｄ＝０、ｅ＝０の組合せ、ｃ＝０、ｄ＝０、ｅ＝１の組合せ、ｃ＝２、ｄ＝０、ｅ＝０の組合せ、ｃ＝１、ｄ＝１、ｅ＝０の組合せ、ｃ＝１、ｄ＝１、ｅ＝１の組合せが好ましく、ｃ＝０、ｄ＝０、ｅ＝０の組合せ、ｃ＝１、ｄ＝０、ｅ＝０の組合せ、ｃ＝０、ｄ＝０、ｅ＝１の組合せ、ｃ＝１、ｄ＝１、ｅ＝０の組合せがより好ましい。
式（６−２）において、ｆとしては０〜２の整数が好ましく、ｇ及びｈとしては０又は１が好ましい。中でも、ｆ、ｇ、ｈの組合せとしては、ｆ＝０、ｇ＝０、ｈ＝０の組合せ、ｆ＝１、ｇ＝０、ｈ＝０の組合せ、ｆ＝２、ｇ＝０、ｈ＝０の組合せ、ｆ＝１、ｇ＝１、ｈ＝０の組合せ、ｆ＝１、ｇ＝１、ｈ＝１の組合せが好ましく、特に、ｆ＝１、ｇ＝０、ｈ＝０の組合せ、ｆ＝１、ｇ＝１、ｈ＝０の組合せがより好ましい。
【００２５】
式（６−１）で表される発色団又は式（６−２）で表される発色団としては、例えば、下記の化合物群ａ及び化合物群ｂに示す発色団を挙げることができるが、中でも、発色団ａ１、ａ２、ａ３、ａ４、ａ５、ａ６、ｂ１、ｂ２、ｂ３、ｂ４、ｂ６が好ましく、ａ３、ａ４、ａ５、ａ６、ｂ３、ｂ４がより好ましい。
【００２６】
【化３】
2018127641.tif 000004
【００２７】
【化４】
2018127641.tif 000005
【００２８】
上記の他、上記式（６−１）で表されるカチオン性発色団として、例えば、特開２０１２−１７４２５号公報に記載されているものを挙げることができる。
【００２９】
アゾ系染料としては、例えば、特開２０１２−１０８４６９号公報の段落〔００６６〕〜〔００６７〕に記載されているカチオン性発色団を有する化合物を挙げることができる。
【００３０】
キサンテン系塩基性染料としては、下記式（８）で表わされるカチオン性発色団を有するものが好ましい。
【００３１】
【化５】
2018127641.tif 000006
【００３２】
〔式（８）において、
Ｒ101、Ｒ102、Ｒ103及びＲ104は、相互に独立に、水素原子、−Ｒ108又は炭素数６〜１０の芳香族炭化水素基（但し、該芳香族炭化水素基は、ハロ基、−Ｒ108、−ＯＨ、−ＯＲ108、−ＳＯ3Ｈ、−ＳＯ3Ｍ1、−ＣＯ2Ｈ、−ＣＯ2Ｒ108、−ＳＯ3Ｒ108、−ＳＯ2ＮＨＲ109又は−ＳＯ2ＮＲ109Ｒ110で置換されていてもよい。）を示す。；
Ｒ105及びＲ106は、相互に独立に、水素原子又は炭素数１〜８のアルキル基を示す。；
Ｒ107は、−ＳＯ3Ｈ、−ＳＯ3Ｍ1、−ＣＯ2Ｈ、−ＣＯ2Ｒ108、−ＳＯ3Ｒ108、−ＳＯ2ＮＨＲ109又は−ＳＯ2ＮＲ109Ｒ110を示す。；
ｋは、０〜５の整数を示し、ｋが２以上の整数である場合、複数のＲ107は、同一であっても異なっていてもよい。；
Ｒ108は、炭素数１〜１０の飽和炭化水素基（但し、該飽和炭化水素基は、ハロ基で置換されていてもよく、また該飽和炭化水素基のＣ−Ｃ結合間に、酸素原子、カルボニル基又は−ＮＲ108−を有していてもよい。）を示す。；
Ｒ109及びＲ110は、相互に独立に、炭素数１〜１０の鎖状のアルキル基、炭素数３〜３０のシクロアルキル基又は−Ｌを示すか、あるいはＲ109及びＲ110が互いに結合して形成される炭素数１〜１０の置換若しくは非置換の複素環基を示す。但し、該アルキル基及びシクロアルキル基は、水酸基、ハロ基、−Ｌ、−ＣＨ＝ＣＨ2又は−ＣＨ＝ＣＨＲ108で置換されていてもよく、また該アルキル基及びシクロアルキル基のＣ−Ｃ結合間に、酸素原子、カルボニル基又は−ＮＲ108−を有していてもよく、該複素環基に含まれる水素原子は、−Ｒ108、−ＯＨ又は−Ｌで置換されていてもよい。；
Ｍ1は、ナトリウム原子又はカリウム原子を示す。；
Ｌは、炭素数６〜１０の芳香族炭化水素基又は炭素数５〜１０の芳香族複素環基を示す。但し、該芳香族炭化水素基及び芳香族複素環基に含まれる水素原子は、−ＯＨ、−Ｒ108、−ＯＲ108、−ＮＯ2、−ＣＨ＝ＣＨ2、−ＣＨ＝ＣＨＲ108又はハロ基で置換されていてもよい。〕
【００３３】
Ｒ108に係る飽和炭化水素基は、炭素数が１〜１０であれば、直鎖状、分岐鎖状及び環状のいずれでもよく、橋かけ構造を有していてもよい。例えば、前述の炭素数１〜８のアルキル基及び炭素数３〜８のシクロアルキル基の他、ノニル基、デカニル基、トリシクロデカニル基、ノルボルニル基、ボルニル基、アダマンチル基、ビシクロオクチル基等を挙げることができる。飽和炭化水素基のＣ−Ｃ結合間に酸素原子を有する基として、例えば、メトキシプロピル基、エトキシプロピル基、２−エチルヘキシロキシプロピル基、メトキシヘキシル基等を挙げることができる。
【００３４】
Ｒ109及びＲ110が互いに結合して形成される炭素数１〜１０の置換若しくは非置換の複素環基としては、ピロリジニル基、ピラゾリニル基、モルホリニル基、テオモルホリニル基、ピペリジル基、ピペリジノ基、ピペラジニル基、ホモピペラジニル基、テトラヒドロピリミジン基、１，３−ジオキソラン−２−イル基、ピリジル基、ピラジニル基、ピリミジル基、ピリダジニル基、キノリル基、イソキノリル基、フタラジニル基、キノキサリニル基、イミダゾリル基、ピラゾリル基、トリアゾリル基、テトラゾリル基、チアゾリル基、ベンゾチアゾリル基、オキサゾリル基、インドリル基、インダゾリル基、ベンゾイミダゾリル基、フタルイミド基等を挙げることができる。前記複素環基における置換基としては、例えば、ハロ基、水酸基、炭素数１〜６のアルコキシ基、アミノ基、炭素数１〜８のアルキル基等を挙げることができる。
また、Ｌに係る炭素数５〜１０の芳香族複素環基としてはフリル基、チエニル基、ピリジル基、ピロリル基、オキサゾリル基、イソオキサゾル基、チアゾリル基、イソチアゾリル基、イミダゾリル基、ピラゾリル基、ピリミジル基等を挙げることができる。
【００３５】
Ｒ101、Ｒ102、Ｒ103、Ｒ104及びＬにおける芳香族炭化水素基としては、例えば、フェニル基、ナフチル基等を挙げることができる。
Ｒ101、Ｒ102、Ｒ103、Ｒ104及びＲ107における−ＳＯ3Ｒ108としては、メタンスルホニル基、エタンスルホニル基、ヘキサンスルホニル基、デカンスルホニル基等が挙げられる。また、−ＣＯ2Ｒ108としては、メチルオキシカルボニル基、エチルオキシカルボニル基、プロピルオキシカルボニル基、イソプロピルオキシカルボニル基、ブチルオキシカルボニル基、シクロヘキシルオキシカルボニル基、メトキシプロピルオキシカルボニル基等が挙げられる。更に、−ＳＯ2ＮＨＲ109、−ＳＯ2ＮＲ109Ｒ110におけるＲ109、Ｒ110としては、炭素数６〜８の分枝鎖状のアルキル基、炭素数５〜７のシクロアルキル基、アリル基、炭素数８〜１０のアラルキル基、炭素数２〜８の水酸基含有アルキル基、炭素数２〜８のアルコキシ基含有アルキル基、炭素数６〜１０のアリール基が好ましい。
【００３６】
キノンイミン系塩基性染料としては、例えば、特開２０１２−１０８４６９号公報の段落〔００７８〕に記載されているカチオン性発色団を有する化合物を挙げることができる。
【００３７】
シアニン系塩基性染料としては、例えば、特開２０１２−２１２０８９号公報の段落〔００６４〕〜〔００６５〕に記載されているカチオン性発色団を有する化合物を挙げることができる。
【００３８】
前述のカチオン性発色団と塩を形成可能なアニオンとしては、例えば、例えば、ハロゲンイオン、ホウ素アニオン、リン酸アニオン、カルボン酸アニオン、硫酸アニオン、有機スルホン酸アニオン、窒素アニオン、メチドアニオン等を挙げることができる。
【００３９】
ハロゲンイオンとしては、フッ化物イオン、塩化物イオン、臭化物イオン、ヨウ化物イオン等を挙げることができる。
【００４０】
ホウ素アニオンとしては、例えば、ＢＦ4-等の無機ホウ素アニオン；
（ＣＦ3）4Ｂ-、（ＣＦ3）3ＢＦ-、（ＣＦ3）2ＢＦ2-、（ＣＦ3）ＢＦ3-、（Ｃ2Ｆ5）4Ｂ-、（Ｃ2Ｆ5）3ＢＦ-、（Ｃ2Ｆ5）ＢＦ3-、（Ｃ2Ｆ5）2ＢＦ2-、（ＣＦ3）（Ｃ2Ｆ5）2ＢＦ-、（Ｃ6Ｆ5）4Ｂ-、［（ＣＦ3）2Ｃ6Ｈ3］4Ｂ-、（ＣＦ3Ｃ6Ｈ4）4Ｂ-、（Ｃ6Ｆ5）2ＢＦ2 -、（Ｃ6Ｆ5）ＢＦ3 -、（Ｃ6Ｈ3Ｆ2）4Ｂ-、Ｂ（ＣＮ）4-、Ｂ（ＣＮ）Ｆ3-、Ｂ（ＣＮ）2Ｆ2-、Ｂ（ＣＮ）3Ｆ-、（ＣＦ3）3Ｂ（ＣＮ）-、（ＣＦ3）2Ｂ（ＣＮ）2-、（Ｃ2Ｆ5）3Ｂ（ＣＮ）-、（Ｃ2Ｆ5）2Ｂ（ＣＮ）2-、（ｎ−Ｃ3Ｆ7）3Ｂ（ＣＮ）-、（ｎ−Ｃ4Ｆ9）3Ｂ（ＣＮ）-、（ｎ−Ｃ4Ｆ9）2Ｂ（ＣＮ）2-、（ｎ−Ｃ6Ｆ13）3Ｂ（ＣＮ）-、（ＣＨＦ2）3Ｂ（ＣＮ）-、（ＣＨＦ2）2Ｂ（ＣＮ）2-、（ＣＨ2ＣＦ3）3Ｂ（ＣＮ）-、（ＣＨ2ＣＦ3）2Ｂ（ＣＮ）2-、（ＣＨ2Ｃ2Ｆ5）3Ｂ（ＣＮ）-、（ＣＨ2Ｃ2Ｆ5）2Ｂ（ＣＮ）2-、（ＣＨ2ＣＨ2Ｃ3Ｆ7）2Ｂ（ＣＮ）2-、（ｎ−Ｃ3Ｆ7ＣＨ2）2Ｂ（ＣＮ）2-、（Ｃ6Ｈ5）3Ｂ（ＣＮ）-、テトラフェニルボレート、テトラキス(モノフルオロフェニル)ボレート、テトラキス(ジフルオロフェニル)ボレート、テトラキス(トリフルオロフェニル)ボレート、テトラキス(テトラフルオロフェニル)ボレート、テトラキス(ペンタフルオロフェニル)ボレート、テトラキス(テトラフルオロメチルフェニル)ボレート、テトラ(トリル)ボレート、テトラ(キシリル)ボレート、(トリフェニル,ペンタフルオロフェニル)ボレート、[トリス(ペンタフルオロフェニル),フェニル]ボレート、トリデカハイドライド-７,８-ジカルバウンデカボレート等の有機ホウ素アニオンの他、特開平１０−１９５１１９号公報、特開２０１０−０９４８０７号公報、特開２００６−２４３５９４号公報、特開２００２−３４１５３３号公報、特開平８−０１５５２１号公報等に記載のホウ素アニオンを挙げることができる。
【００４１】
リン酸アニオンとして、例えば、ＨＰＯ42-、ＰＯ43-、ＰＦ6-等の無機リン酸アニオン；
（Ｃ2Ｆ5）2ＰＦ4-、（Ｃ2Ｆ5）3ＰＦ3-、［（ＣＦ3）2ＣＦ］2ＰＦ4-、［（ＣＦ3）2ＣＦ］3ＰＦ3、（ｎ−Ｃ3Ｆ7）2ＰＦ4-、（ｎ−Ｃ3Ｆ7）3ＰＦ3-、（ｎ−Ｃ4Ｆ9）3ＰＦ3-、（Ｃ2Ｆ5）（ＣＦ3）2ＰＦ3-、［（ＣＦ3）2ＣＦＣＦ2］2ＰＦ4-、［（ＣＦ3）2ＣＦＣＦ2］3ＰＦ3-、（ｎ−Ｃ4Ｆ9）2ＰＦ4-、（ｎ−Ｃ4Ｆ9）3ＰＦ3-、（Ｃ2Ｆ4Ｈ）（ＣＦ3）2ＰＦ3-、（Ｃ2Ｆ3Ｈ2）3ＰＦ3-、（Ｃ2Ｆ5）（ＣＦ3）2ＰＦ3-、オクチルリン酸アニオン、ドデシルリン酸アニオン、オクタデシルリン酸アニオン、フェニルリン酸アニオン、ノニルフェニルリン酸アニオン等の有機リン酸アニオンを挙げることができる。
【００４２】
カルボン酸アニオンとしては、例えば、ＣＨ3ＣＯＯ-、Ｃ2Ｈ5ＣＯＯ-、Ｃ6Ｈ5ＣＯＯ-等の他、特開２００９−２６５６４１号公報、特開２００８−０９６６８０号公報記載のカルボン酸アニオンを挙げることができる。
【００４３】
硫酸アニオンとしては、例えば、硫酸アニオン、亜硫酸アニオンを挙げることができる。
有機スルホン酸アニオンとしては、例えば、メタンスルホン酸、エタンスルホン酸、トリフルオロメタンスルホン酸、ノナフルオロブタンスルホン酸等のアルキルスルホン酸アニオン；
ベンゼンスルホン酸、ベンゼンジスルホン酸イオン、ｐ−トルエンスルホン酸、ｐ−トリフルオロメチルスルホン酸、ペンタフルオロベンゼンスルホン酸、ナフタレンスルホン酸、ナフタレンジスルホン酸イオン等のアリールスルホン酸アニオンの他、国際公表第２０１１／０３７１９５号パンフレット、特許第３７３６２２１号明細書、特開２０１１−０７０１７２号公報に記載の有機スルホン酸アニオンを挙げることができる。
【００４４】
窒素アニオンとしては、例えば、［（ＣＮ）2Ｎ］-、［（ＦＳＯ2）2Ｎ］-、［（ＦＳＯ2）Ｎ（ＣＦ3ＳＯ2）］-、［（ＦＳＯ2）Ｎ（ＣＦ3ＣＦ2ＳＯ2）］-、［（ＦＳＯ2）Ｎ｛（ＣＦ3）2ＣＦＳＯ2｝］-、［（ＦＳＯ2）Ｎ（ＣＦ3ＣＦ2ＣＦ2ＳＯ2）］-、［（ＦＳＯ2）Ｎ（ＣＦ3ＣＦ2ＣＦ2ＣＦ2ＳＯ2）］-、［（ＦＳＯ2）Ｎ｛（ＣＦ3）2ＣＦＣＦ2ＳＯ2｝］-、［（ＦＳＯ2）Ｎ｛ＣＦ3ＣＦ2（ＣＦ3）ＣＦＳＯ2｝］-、［（ＦＳＯ2）Ｎ｛（ＣＦ3）3ＣＳＯ2｝］-等の他、特開２０１１−１３３８４４号公報、特開２０１１−１１６８０３号公報、特開２０１０−０９０３４１号公報に記載の窒素アニオンを挙げることができる。
【００４５】
メチドアニオンとしては、例えば、（ＣＦ3ＳＯ2）3Ｃ-、（ＣＦ3ＣＦ2ＳＯ2）3Ｃ-、[（ＣＦ3）2ＣＦＳＯ2]3Ｃ-、（ＣＦ3ＣＦ2ＣＦ2ＳＯ2）3Ｃ-、（ＣＦ3ＣＦ2ＣＦ2ＣＦ2ＳＯ2）3Ｃ-、[（ＣＦ3）2ＣＦＣＦ2ＳＯ2]3Ｃ-、[ＣＦ3ＣＦ2（ＣＦ3）ＣＦＳＯ2]3Ｃ-、[（ＣＦ3）3ＣＳＯ2]3Ｃ-、（ＦＳＯ2）3Ｃ-等の他、特開２０１１−１４５５４０号公報、米国特許第５，５５４，６６４号明細書、特開２００５−３０９４０８号公報、特開２００４−０８５６５７号公報、特表２０１０−５０５７８７号公報等に記載のメチドアニオンを挙げることができる。
【００４６】
酸性染料としては、特開２０１０−１９１３５８号公報、特開２０１１−１３８０９４号公報、特開２０１１−１７４９８７号公報、特開２０１２−００８４２１号公報、特開２０１２−０１３７５７号公報等に記載の酸性染料を挙げることができる。
【００４７】
有機顔料としては、例えば、カラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ  社発行）においてピグメントに分類されている化合物が挙げられるが、中でも、特開２００１−０８１３４８号公報、特開２０１０−０２６３３４号公報、特開２０１０−１９１３０４号公報、特開２０１０−２３７３８４号公報、特開２０１０−２３７５６９号公報、特開２０１１−００６６０２号公報、特開２０１１−１４５３４６号公報等に記載のレーキ顔料、Ｃ．Ｉ．ピグメントレッド１６６、Ｃ．Ｉ．ピグメントレッド１７７、Ｃ．Ｉ．ピグメントレッド２２４、Ｃ．Ｉ．ピグメントレッド２４２、Ｃ．Ｉ．ピグメントレッド２５４、Ｃ．Ｉ．ピグメントレッド２６４、Ｃ．Ｉ．ピグメントグリーン７、Ｃ．Ｉ．ピグメントグリーン３６、Ｃ．Ｉ．ピグメントグリーン５８、Ｃ．Ｉ．ピグメントブルー１５：６、Ｃ．Ｉ．ピグメントブルー８０、Ｃ．Ｉ．ピグメントイエロー８３、Ｃ．Ｉ．ピグメントイエロー１２９、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１８５、Ｃ．Ｉ．ピグメントイエロー２１１、Ｃ．Ｉ．ピグメントイエロー２１５、Ｃ．Ｉ．ピグメントオレンジ３８、Ｃ．Ｉ．ピグメントバイオレット２３等のレーキ顔料以外の有機顔料が好ましい。また、レーキ顔料の中では、トリアリールメタン系レーキ顔料、キサンテン系レーキ顔料、アゾ系レーキ顔料が好ましく、トリアリールメタン系レーキ顔料及びキサンテン系レーキ顔料がより好ましい。これら有機顔料を、着色組成物の色調に合わせて適宜使用することができる。
【００４８】
本発明においては、顔料を、再結晶法、再沈殿法、溶剤洗浄法、昇華法、真空加熱法又はこれらの組み合わせにより精製して使用することもできる。また、これらの顔料は、所望により、その粒子表面を樹脂で改質して使用してもよい。顔料の粒子表面を改質する樹脂としては、例えば、特開２００１−１０８８１７号公報に記載のビヒクル樹脂、又は市販の各種の顔料分散用の樹脂が挙げられる。カーボンブラック表面の樹脂被覆方法としては、例えば、特開平９−７１７３３号公報、特開平９−９５６２５号公報、特開平９−１２４９６９号公報等に記載の方法を採用することができる。また、有機顔料は、いわゆるソルトミリングにより、一次粒子を微細化して使用してもよい。ソルトミリングの方法としては、例えば、特開平８−１７９１１１号公報に開示されている方法を採用することができる。
【００４９】
また本発明においては、顔料と共に、更に公知の分散剤及び分散助剤よりなる群から選ばれる少なくとも１種を含有せしめることもできる。公知の分散剤としては、例えば、ウレタン系分散剤、ポリエチレンイミン系分散剤、ポリオキシエチレンアルキルエーテル系分散剤、ポリオキシエチレンアルキルフェニルエーテル系分散剤、ポリエチレングリコールジエステル系分散剤、ソルビタン脂肪酸エステル系分散剤、ポリエステル系分散剤、アクリル系分散剤等が挙げられ、また分散助剤としては顔料誘導体等を挙げることができる。
【００５０】
このような分散剤は商業的に入手することができ、例えば、アクリル系分散剤として、Ｄｉｓｐｅｒｂｙｋ−２０００、Ｄｉｓｐｅｒｂｙｋ−２００１、ＢＹＫ−ＬＰＮ６９１９、ＢＹＫ−ＬＰＮ２１１１６、ＢＹＫ−ＬＰＮ２２１０２（以上、ビックケミー（ＢＹＫ）社製）等、ウレタン系分散剤として、Ｄｉｓｐｅｒｂｙｋ−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２（以上、ビックケミー（ＢＹＫ）社製）、ソルスパース７６５００（ルーブリゾール（株）社製）等、ポリエチレンイミン系分散剤として、ソルスパース２４０００（ルーブリゾール（株）社製）等、ポリエステル系分散剤として、アジスパーＰＢ８２１、アジスパーＰＢ８２２、アジスパーＰＢ８８０、アジスパーＰＢ８８１（以上、味の素ファインテクノ（株）社製）等の他、ＢＹＫ−ＬＰＮ２１３２４（ビックケミー（ＢＹＫ）社製）を、それぞれ挙げることができる。
【００５１】
また、顔料誘導体としては、具体的には、銅フタロシアニン、ジケトピロロピロール、キノフタロンのスルホン酸誘導体等を挙げることができる。
【００５２】
本発明において顔料は、単独で又は２種以上を混合して使用することができる。
【００５３】
（Ａ）着色剤の含有割合は、耐熱性、及び輝度が高く色純度に優れる画素、あるいは遮光性に優れるブラックマトリックス、ブラックスペーサーを形成する点から、通常、着色組成物の固形分中に５〜７０質量％、好ましくは５〜６０質量％である。ここで固形分とは、後述する溶媒以外の成分である。
【００５４】
−（Ｂ）重合性化合物−
本発明において重合性化合物とは、２個以上の重合可能な基を有する化合物をいう。重合可能な基としては、例えば、エチレン性不飽和基、オキシラニル基、オキセタニル基、Ｎ−アルコキシメチルアミノ基等を挙げることができる。本発明において、重合性化合物としては、２個以上の（メタ）アクリロイル基を有する化合物、又は２個以上のＮ−アルコキシメチルアミノ基を有する化合物が好ましい。
【００５５】
２個以上の（メタ）アクリロイル基を有する化合物の具体例としては、脂肪族ポリヒドロキシ化合物と（メタ）アクリル酸を反応させて得られる多官能（メタ）アクリレート、カプロラクトン変性された多官能（メタ）アクリレート、アルキレンオキサイド変性された多官能（メタ）アクリレート、水酸基を有する（メタ）アクリレートと多官能イソシアネートを反応させて得られる多官能ウレタン（メタ）アクリレート、水酸基を有する（メタ）アクリレートと酸無水物を反応させて得られるカルボキシル基を有する多官能（メタ）アクリレート等を挙げることができる。
【００５６】
ここで、脂肪族ポリヒドロキシ化合物としては、例えば、エチレングリコール、プロピレングリコール、ポリエチレングリコール、ポリプロピレングリコールの如き２価の脂肪族ポリヒドロキシ化合物；グリセリン、トリメチロールプロパン、ペンタエリスリトール、ジペンタエリスリトールの如き３価以上の脂肪族ポリヒドロキシ化合物を挙げることができる。上記水酸基を有する（メタ）アクリレートとしては、例えば、２−ヒドロキシエチル(メタ)アクリレート、トリメチロールプロパンジ(メタ)アクリレート、ペンタエリスリトールトリ(メタ)アクリレート、ジペンタエリスリトールペンタ(メタ)アクリレート、グリセロールジメタクリレート等を挙げることができる。上記多官能イソシアネートとしては、例えば、トリレンジイソシアネート、ヘキサメチレンジイソシアネート、ジフェニルメチレンジイソシアネート、イソホロンジイソシアネート等を挙げることができる。酸無水物としては、例えば、無水こはく酸、無水マレイン酸、無水グルタル酸、無水イタコン酸、無水フタル酸、ヘキサヒドロ無水フタル酸の如き二塩基酸の無水物、無水ピロメリット酸、ビフェニルテトラカルボン酸二無水物、ベンゾフェノンテトラカルボン酸二無水物の如き四塩基酸二無水物を挙げることができる。
【００５７】
また、カプロラクトン変性された多官能（メタ）アクリレートとしては、例えば、特開平１１−４４９５５号公報の段落〔００１５〕〜〔００１８〕に記載されている化合物を挙げることができる。上記アルキレンオキサイド変性された多官能（メタ）アクリレートとしては、エチレンオキサイド及びプロピレンオキサイドから選ばれる少なくとも１種により変性されたビスフェノールＡジ（メタ）アクリレート、エチレンオキサイド及びプロピレンオキサイドから選ばれる少なくとも１種により変性されたイソシアヌル酸トリ（メタ）アクリレート、エチレンオキサイド及びプロピレンオキサイドから選ばれる少なくとも１種により変性されたトリメチロールプロパントリ（メタ）アクリレート、エチレンオキサイド及びプロピレンオキサイドから選ばれる少なくとも１種により変性されたペンタエリスリトールトリ（メタ）アクリレート、エチレンオキサイド及びプロピレンオキサイドから選ばれる少なくとも１種により変性されたペンタエリスリトールテトラ（メタ）アクリレート、エチレンオキサイド及びプロピレンオキサイドから選ばれる少なくとも１種により変性されたジペンタエリスリトールペンタ(メタ)アクリレート、エチレンオキサイド及びプロピレンオキサイドから選ばれる少なくとも１種により変性されたジペンタエリスリトールヘキサ(メタ)アクリレート等を挙げることができる。
【００５８】
また、２個以上のＮ−アルコキシメチルアミノ基を有する化合物としては、例えば、メラミン構造、ベンゾグアナミン構造、ウレア構造を有する化合物等を挙げることができる。なお、メラミン構造、ベンゾグアナミン構造とは、１以上のトリアジン環又はフェニル置換トリアジン環を基本骨格として有する化学構造をいい、メラミン、ベンゾグアナミン又はそれらの縮合物をも含む概念である。２個以上のＮ−アルコキシメチルアミノ基を有する化合物の具体例としては、Ｎ，Ｎ，Ｎ'，Ｎ'，Ｎ''，Ｎ''−ヘキサ（アルコキシメチル）メラミン、Ｎ，Ｎ，Ｎ'，Ｎ'−テトラ（アルコキシメチル）ベンゾグアナミン、Ｎ，Ｎ，Ｎ'，Ｎ'−テトラ（アルコキシメチル）グリコールウリル等を挙げることができる。
【００５９】
これらの重合性化合物のうち、３価以上の脂肪族ポリヒドロキシ化合物と（メタ）アクリル酸を反応させて得られる多官能（メタ）アクリレート、カプロラクトン変性された多官能（メタ）アクリレート、多官能ウレタン（メタ）アクリレート、カルボキシル基を有する多官能（メタ）アクリレート、Ｎ，Ｎ，Ｎ'，Ｎ'，Ｎ''，Ｎ''−ヘキサ（アルコキシメチル）メラミン、Ｎ，Ｎ，Ｎ'，Ｎ'−テトラ（アルコキシメチル）ベンゾグアナミンが好ましい。３価以上の脂肪族ポリヒドロキシ化合物と（メタ）アクリル酸を反応させて得られる多官能（メタ）アクリレートの中では、トリメチロールプロパントリアクリレート、ペンタエリスリトールトリアクリレート、ジペンタエリスリトールペンタアクリレート、ジペンタエリスリトールヘキサアクリレートが、カルボキシル基を有する多官能（メタ）アクリレートの中では、ペンタエリスリトールトリアクリレートと無水こはく酸を反応させて得られる化合物、ジペンタエリスリトールペンタアクリレートと無水こはく酸を反応させて得られる化合物が、着色層の強度が高く、着色層の表面平滑性に優れ、かつ未露光部の基板上及び遮光層上に地汚れ、膜残り等を発生し難い点で特に好ましい。
本発明において、（Ｂ）重合性化合物は、単独で又は２種以上を混合して使用することができる。
【００６０】
本発明における（Ｂ）重合性化合物の含有量は、（Ａ）着色剤１００質量部に対して、１０〜１，０００質量部が好ましく、更に２０〜７００質量部、更に１００〜６００質量部が好ましい。このような態様とすることで、硬化性、アルカリ現像性がより一層高められ、未露光部の基板上あるいは遮光層上に地汚れ、膜残り等の発生を高水準で抑制することができる。
【００６１】
−（Ｃ）特定化合物−
本発明の着色組成物は、（Ｃ）特定化合物として、（Ｃ1）成分又は（Ｃ2）成分を含有する。以下の説明においては、（Ｃ1）及び（Ｃ2）成分を包括的に「（Ｃ）特定化合物」として説明する場合もある。
【００６２】
本発明における（Ｃ）特定化合物は、可視光領域（３８０ｎｍ〜７８０ｎｍ）におけるモル吸光係数の最大値が１０，０００以下の化合物であり、可視光領域におけるモル吸光係数の最大値が好ましくは５，０００以下、更に好ましくは３，０００以下である。
【００６３】
まず、（Ｃ1）成分及び（Ｃ2）成分のアニオン部について説明する。
（Ｃ1）成分に係るアニオン部は、（ＺaＲ0bＭ）-で表されるものである。
Ｚは、電子吸引基であれば特に限定されるものではないが、例えば、ハロ基、ハロ基を有する１価の有機基、シアノ基、シアノ基を有する１価の有機基、ニトロ基を有する１価の有機基、ハロスルホニル基、ハロ基を有していてもよいアルキルスルホニル基等を挙げることができる。
【００６４】
ハロ基としては、前述と同様のものが挙げられ、中でも、耐熱性の観点から、フルオロ基が好ましい。
【００６５】
ハロ基を有する１価の有機基としては特に限定されるものではないが、例えば、１価のハロゲン化炭化水素基が挙げられ、該ハロゲン化炭化水素基はハロ基以外の置換基を有していてもよい。ハロゲン化炭化水素基の骨格をなす炭化水素基としては、アルキル基、シクロアルキル基、アリール基、アルキルアリール基が好ましく、炭素数１〜８のアルキル基、炭素数３〜８のシクロアルキル基、炭素数６〜１４のアリール基、炭素数７〜２０のアルキルアリール基がより好ましい。炭素数１〜８のアルキル基、炭素数３〜８のシクロアルキル基、及び炭素数６〜１４のアリール基の具体例としては、前述と同様のものを挙げることができる。アルキルアリール基としては、例えば、炭素数６〜１４のアリール基に、前述の炭素数１〜８のアルキル基が置換した基を挙げることができる。
ハロゲン化炭化水素基におけるハロ基としては、フルオロ基が好ましい。該ハロ基は、炭化水素基の水素原子の一部又は全部を置換することができるが、とりわけ炭化水素基の水素原子がハロ基で好ましくは８０モル％以上，更に好ましくは９０％モル以上，特に好ましくは１００モル％置換されているものが好ましい。これにより、耐熱性をより一層高めることができる。
【００６６】
シアノ基を有する１価の有機基としては特に限定されるものではないが、例えば、シアノ基で置換された１価の炭化水素基が挙げられ、１価の炭化水素基はシアノ基以外の置換基を有していてもよい。１価の炭化水素基としては、アリール基が好ましく、特にフェニル基が好ましい。
【００６７】
ニトロ基を有する１価の有機基としては特に限定されるものではないが、例えば、ニトロ基で置換された１価の炭化水素基が挙げられ、１価の炭化水素基はニトロ基以外の置換基を有していてもよい。１価の炭化水素基としては、アリール基が好ましく、特にフェニル基が好ましい。
【００６８】
ハロ基を有していてもよいアルキルスルホニル基としては特に限定されず、アルキルスルホニル基又はハロゲン化アルキルスルホニル基を適宜選択して使用することができる。アルキルスルホニル基及びハロゲン化アルキルスルホニル基の骨格をなすアルキル基の炭素数は１〜８が好ましい。該アルキル基の具体例としては、前述と同様のものを挙げることができる。また、ハロゲン化アルキルスルホニル基におけるハロ基としては、フルオロ基が好ましい。該ハロ基は、炭化水素基の水素原子の一部又は全部を置換することができるが、耐熱性の観点から、炭化水素基の水素原子がハロ基で好ましくは８０モル％以上，更に好ましくは９０％モル以上，特に好ましくは１００モル％置換されているものが好ましい。
【００６９】
ハロスルホニル基としては、ＦＳＯ2基、ＣｌＳＯ2基、ＢｒＳＯ2基、ＩＳＯ2基が挙げられ、ＦＳＯ2基が好ましい。
【００７０】
Ｚとしては、Ｍがリン原子、ホウ素原子、ヒ素原子又はアンチモン原子である場合、ハロ基、ハロ基以外の置換基を有していてもよい１価のハロゲン化炭化水素基、シアノ基が好ましく、特にフルオロ基、シアノ基、フッ化アルキル基、フッ化アリール基又はフッ化アルキルアリール基が好ましい。フッ化アルキル基は、パーフルオロアルキル基が好ましく、パーフルオロアルキル基の炭素数は、好ましくは１〜６、より好ましくは１〜４である。具体例としては、例えば、ＣＦ3基、ＣＦ3ＣＦ2基、（ＣＦ3）2ＣＦ基、ＣＦ3ＣＦ2ＣＦ2基、ＣＦ3ＣＦ2ＣＦ2ＣＦ2基、（ＣＦ3）2ＣＦＣＦ2基、ＣＦ3ＣＦ2（ＣＦ3）ＣＦ基、（ＣＦ3）3Ｃ基等を挙げることができる。フッ化アリール基は、パーフルオロアリール基が好ましく、パーフルオロアリール基の炭素数は、好ましくは６〜１４、より好ましくは６〜１０である。具体例としては、例えば、ペンタフルオロフェニル基等が挙げられる。フッ化アルキルアリール基は、パーフルオロアルキルアリール基が好ましく、パーフルオロアルキルアリール基の炭素数は、好ましくは７〜２０、より好ましくは７〜１６である。具体例としては、例えば、ＣＦ3基で置換されたフェニル基等を挙げることができる。
一方、Ｍがチッ素原子である場合、Ｚとしては、シアノ基、ハロスルホニル基、ハロゲン化アルキルスルホニル基が好ましく、特にフッ化アルキルスルホニル基が好ましい。フッ化アルキルスルホニル基の具体例としては、例えば、ＣＦ3ＳＯ2基、ＣＦ3ＣＦ2ＳＯ2基、（ＣＦ3）2ＣＦＳＯ2基、ＣＦ3ＣＦ2ＣＦ2ＳＯ2基、ＣＦ3ＣＦ2ＣＦ2ＣＦ2ＳＯ2基、（ＣＦ3）2ＣＦＣＦ2ＳＯ2基、ＣＦ3ＣＦ2（ＣＦ3）ＣＦＳＯ2基、（ＣＦ3）3ＣＳＯ2基等を挙げることができる。
【００７１】
Ｒ0は、アルキル基、アリール基、シクロアルキル基又はアルキルアリール基を示すが、炭素数１〜８のアルキル基、炭素数６〜１４のアリール基、炭素数３〜８のシクロアルキル基、炭素数７〜２０のアルキルアリール基が好ましい。具体例としては、前述と同様のものを挙げることができる。
【００７２】
Ｍは、チッ素原子、リン原子、ホウ素原子、ヒ素原子及びアンチモン原子のうち、安全性の点から、チッ素原子、リン原子又はホウ素原子であることが好ましい。
なお、ａ＋ｂは２、４又は６を示すが、Ｍがチッ素原子である場合、ａ＋ｂは２であり、Ｍがホウ素原子である場合、ａ＋ｂは４であり、Ｍがリン原子、ヒ素原子又はアンチモン原子である場合、ａ＋ｂは６である。なお、Ｚ及びＲ0が各々複数存在する場合には、それぞれ同一でも異なってもよい。
【００７３】
ａは１〜６の整数を示し、ｂは０〜５の整数を示すが、本発明においては、ｂ＝０、即ち、ａが２、４又は６であることが好ましい。
【００７４】
本発明において、好ましい（ＺaＲ0bＭ）-としては、下記式（１ａ）〜（１ｃ）のいずれか一で表されるアニオン等を挙げることができる。
【００７５】
［（Ｒ1a）lＰ Ｈａｌ6-l］-    （１ａ）
【００７６】
〔式（１ａ）において、Ｒ1aはハロゲン化炭化水素基を示し、Ｐはリン原子を示し、Ｈａｌはハロ基を示し、ｌは０〜６の整数を示す。Ｒ1a、Ｈａｌが各々複数存在する場合には、同一でも異なってもよい。〕
【００７７】
［（Ｒ1b）qＢ Ｈａｌ4-q］-    （１ｂ）
【００７８】
〔式（１ｂ）において、Ｒ1bは、相互に独立に、ハロゲン化炭化水素基、シアノ基又はニトロ基若しくはシアノ基で置換されたフェニル基を示し、Ｂはホウ素原子を示し、Ｈａｌはハロ基を示し、ｑは０〜４の整数を示す。Ｒ1b、Ｈａｌが各々複数存在する場合には、同一でも異なってもよい。〕
【００７９】
［（ＥＡ）2Ｎ］-    （１ｃ）
【００８０】
〔式（１ｃ）において、ＥＡは、相互に独立に、シアノ基、ＦＳＯ2基又はフッ化アルキルスルホニル基を示す。但し、２個のＥＡのうち少なくとも一方は、シアノ基又はＦＳＯ2基を示す。〕
【００８１】
Ｒ1aはハロゲン化炭化水素基を示すが、該ハロゲン化炭化水素基としては、上記Ｚの説明において挙げたハロゲン化炭化水素基を挙げることができる。本発明において、Ｒ1 aはフッ化アルキル基であることが好ましく、より具体的には、上記Ｚの説明において挙げたフッ化アルキル基が好ましい。
【００８２】
Ｒ1bは、相互に独立に、ハロゲン化炭化水素基、シアノ基又はニトロ基若しくはシアノ基で置換されたフェニル基を示すが、該ハロゲン化炭化水素基としては、上記Ｚの説明において挙げたハロゲン化炭化水素基を挙げることができる。本発明において、Ｒ1bはフッ化アルキル基、フッ化アリール基、シアノ基又はトリフルオロメチル基若しくはフッ素原子で置換されたフェニル基であることが好ましく、より具体的には、上記Ｚの説明において挙げた基が好ましい。
【００８３】
式（１ａ）及び式（１ｂ）に係るＨａｌとしては、耐熱性の観点から、フルオロ基が好ましい。
【００８４】
式（１ｃ）に係るＥＡは、シアノ基、ＦＳＯ2基又はフッ化アルキルスルホニル基を示す。フッ化アルキルスルホニル基としては、上記Ｚの説明において挙げたフッ化アルキルスルホニル基が好ましい。また、式（１ｃ）において、ＥＡとしては、２個ともシアノ基若しくはＦＳＯ2基であるか、又は一方がＦＳＯ2基であり、他方がフッ化アルキルスルホニル基であることが好ましい。
【００８５】
式（１ａ）で表されるアニオンの代表例としては、前記段落〔００４１〕において例示したものと同様のものが挙げられる。中でも、ＰＦ6-、（Ｃ2Ｆ5）2ＰＦ4-、（Ｃ2Ｆ5）3ＰＦ3-、（ｎ−Ｃ3Ｆ7）3ＰＦ3-、（ｎ−Ｃ4Ｆ9）3ＰＦ3-、［（ＣＦ3）2ＣＦ］3ＰＦ3-、［（ＣＦ3）2ＣＦ］2ＰＦ4-、［（ＣＦ3）2ＣＦＣＦ2］3ＰＦ3-、［（ＣＦ3）2ＣＦＣＦ2］2ＰＦ4-が好ましい。
【００８６】
式（１ｂ）で表されるアニオンの代表例としては、前記段落〔００４０〕において例示したものと同様のものが挙げられる。中でもＢＦ4-、Ｂ（ＣＮ）3Ｆ-、Ｂ（ＣＮ）4-、（ＣＦ3）4Ｂ-、（Ｃ6Ｆ5）4Ｂ-、［（ＣＦ3）2Ｃ6Ｈ3］4Ｂ-が好ましい。
【００８７】
式（１ｃ）で表されるアニオンの中で好適なアニオンとしては、前記段落〔００４４〕において例示したものと同様のものが挙げられる。中でも［（ＣＮ）2Ｎ］-が好ましい。
【００８８】
また、（Ｃ2）成分に係るアニオン部は、下記式（２’）〜（５’）のいずれか一で表される構造単位である。
【００８９】
【化６】
2018127641.tif 000007
【００９０】
〔式（２’）〜（５’）において、
Ｒ1、Ｒ11、Ｒ21及びＲ31は、相互に独立に、メチル基、トリフルオロメチル基、又は水素原子を示し、
Ｒ12及びＲ13は、相互に独立に、水素原子、又は置換若しくは非置換の脂肪族炭化水素基を示し、
Ｒfは、水素原子、ハロ基、又は置換若しくは非置換の炭化水素基を示し、Ｒfの少なくとも１つはフッ素原子又はフッ素原子を有するアルキル基であり、
Ｙは、２価の基又は単結合を示し、
Ｄは、２価の有機基を示し、
Ｗは、ハロ基、ハロゲン化炭化水素基、又はハロゲン化炭化水素基のＣ−Ｃ結合間に炭素原子、水素原子若しくはハロゲン原子以外の原子を含む連結基を有する１価の基を示し、
Ａは、２価の基又は単結合を示し、  Ｇは、フッ素原子を含有する２価の有機基、又は単結合を示し、
Ａｒは、少なくとも１以上のハロ基を有する置換アリーレン基を示し、
Ｅは、２価の基又は単結合を示し、
ｍは、１〜３の自然数を示し、
ｎは、０〜３の整数を示し、
ｐは、１〜８の整数を示す。〕
【００９１】
Ｒ1、Ｒ11、Ｒ21及びＲ31は、メチル基、トリフルオロメチル基及び水素原子のうち、水素原子又はメチル基が好ましく、メチル基がより好ましい。
【００９２】
Ｗに係るハロ基としては、フルオロ基が好ましい。
【００９３】
Ｗに係るハロゲン化炭化水素基の骨格をなす炭化水素基としては、脂肪族炭化水素基、脂環式炭化水素基、脂環式炭化水素置換脂肪族炭化水素基、芳香族炭化水素基、脂肪族炭化水素置換芳香族炭化水素基、芳香族炭化水素置換脂肪族炭化水素基が好ましい。
【００９４】
脂肪族炭化水素基は、直鎖状でも分岐鎖状でもよく、また脂肪族炭化水素基は、飽和脂肪族炭化水素基でも不飽和脂肪族炭化水素基でもよく、不飽和脂肪族炭化水素基は、不飽和結合を分子内及び末端のいずれに有していてもよい。中でも、脂肪族炭化水素基としては、アルキル基が好ましく、該アルキル基の炭素数は、好ましくは１〜２０、より好ましくは１〜８である。アルキル基の具体例としては、前述と同様のものを挙げることができる。
脂環式炭化水素基は、２〜４環の橋かけ脂環式炭化水素基でもよい。脂環式炭化水素基としては、炭素数３〜２０、更に炭素数３〜１２の脂環式飽和炭化水素基が好ましい。具体例としては、前述のシクロアルキル基、橋かけ脂環式炭化水素基と同様のものを挙げることができる。
脂環式炭化水素置換脂肪族炭化水素基としては、脂環式飽和炭化水素置換アルキル基が好ましく、その炭素数は、好ましくは４〜２０、より好ましくは６〜１４である。具体例としては、例えば、シクロプロピルメチル基、シクロブチルメチル基、シクロヘキシルメチル基、シクロヘキシルプロピル基、アダマンチルメチル基、１−（１−アダマンチル）エチル基、シクロペンチルエチル基等を挙げることができる。
芳香族炭化水素基としては、アリール基が好ましく、アリール基の炭素数は、好ましくは６〜１４、より好ましくは６〜１０である。具体例としては、例えば、フェニル基、ナフチル基、ビフェニル基、フルオレニル基、アントラセニル基等が挙げられ、中でもフェニル基が好ましい。
脂肪族炭化水素置換芳香族炭化水素基としては、アルキル置換フェニル基が好ましく、アルキル置換フェニル基の炭素数は、好ましくは７〜３０、より好ましくは７〜２０である。具体例としては、例えば、トリル基、キシリル基、エチルフェニル基、プロピルフェニル基、ブチルフェニル基、ペンチルフェニル基、ヘキシルフェニル基等を挙げることができる。
芳香族炭化水素置換脂肪族炭化水素基としては、アラルキル基が好ましく、アラルキル基の炭素数は、好ましくは７〜３０、より好ましくは７〜２０である。具体例としては、例えば、ベンジル基、フェネチル基、α−メチルベンジル基、２−フェニルプロパン−２−イル基等を挙げることができる。
【００９５】
これらのうち、Ｗに係るハロゲン化炭化水素基の骨格をなす炭化水素基としては、脂肪族炭化水素基、脂環式炭化水素置換脂肪族炭化水素基、芳香族炭化水素基、脂肪族炭化水素置換芳香族炭化水素基、芳香族炭化水素置換脂肪族炭化水素基が好ましく、アルキル基、脂環式飽和炭化水素置換アルキル基、フェニル基、アルキル置換フェニル基、アラルキル基がより好ましく、特にアルキル基が好ましい。
【００９６】
Ｗに係るハロゲン化炭化水素基中のハロゲン原子としては、着色剤の耐熱性の観点から、フッ素原子が好ましく、該フッ素原子は炭化水素基の水素原子の一部又は全部を置換してもよい。置換基としてフッ素原子を選択することにより、イオン結合力のより強い塩が形成されて耐熱性が高められると考えられる。
【００９７】
また、Ｗは、ハロゲン化炭化水素基のＣ−Ｃ結合間に、炭素原子、水素原子若しくはハロゲン原子以外の原子を含む連結基を有する１価の基であってもよい。炭素原子、水素原子若しくはハロゲン原子以外の原子を含む連結基としては、−Ｏ−、−Ｓ−、−ＣＯ−、−ＣＯＯ−、−ＣＯＮＨ−、−ＳＯ2−等を挙げることができる。なお、連結基が炭素原子を有する場合、ハロゲン化炭化水素基の骨格をなす炭化水素基の炭素数は、当該連結基を構成する炭素原子を除いた総炭素数を意味する。
【００９８】
本発明において、Ｗは、着色剤の耐熱性の観点から、ハロゲン化炭化水素基、又はハロゲン化炭化水素基のＣ−Ｃ結合間に、炭素原子、水素原子若しくはハロゲン原子以外の原子を含む連結基を有する基が好ましく、下記式（１１）又は（１２）で表される基がより好ましく、より酸性度の強い有機酸の共役塩基を形成する下記式（１１）で表される基が特に好ましい。
【００９９】
【化７】
2018127641.tif 000008
【０１００】
〔式（１１）において、
Ｒ40は、水素原子、フッ素原子、アルキル基、フッ化アルキル基、脂環式炭化水素基、アルコキシ基、フッ化アルコキシ基、Ｒ41ＣＯＯＲ42−又はＲ43ＣＯＯＲ44ＣＦＨ−を示し、
Ｒ41及びＲ43は、相互に独立に、アルキル基、脂環式炭化水素基又は置換若しくは非置換のアリール基を示し、
Ｒ42及びＲ44は、相互に独立に、アルカンジイル基を示し、
ｒは１以上の整数を示し、
「＊」は結合手であることを示す。〕
【０１０１】
【化８】
2018127641.tif 000009
【０１０２】
〔式（１２）において、
Ｒ45〜Ｒ49は、相互に独立に、水素原子、フッ素原子、水酸基、アルキル基、フッ化アルキル基又はアルコキシ基を示し、
「＊」は結合手であることを示す。
但し、Ｒ45〜Ｒ49のうち少なくとも１つは、フッ素原子又はフッ化アルキル基である。〕
【０１０３】
式（１１）において、Ｒ40に係るアルキル基の炭素数は、好ましくは１〜２０、より好ましくは１〜８、更に好ましくは１〜４である。具体例としては、前述と同様のものを挙げることができる。
また、Ｒ40に係るフッ化アルキル基の炭素数は、好ましくは１〜２０、より好ましくは１〜８、更に好ましくは１〜４である。本明細書におけるフッ化アルキル基は、直鎖でも分岐鎖でもよく、具体例としては、前述のアルキル基の水素原子の一部又は全部をフッ素原子に置換したものが挙げられ、特にパーフルオロアルキル基が好ましい。
Ｒ40に係る脂環式炭化水素基は、２〜４環の橋かけ脂環式炭化水素基でもよい。脂環式炭化水素基の炭素数は、好ましくは３〜２０、更に好ましくは３〜１２である。具体例としては、前述と同様のものを挙げることができる。
Ｒ40に係るアルコキシ基の炭素数は、好ましくは１〜１０、より好ましくは１〜８、更に好ましくは１〜４である。具体例としては、前述と同様のものを挙げることができる。
Ｒ40に係るフッ化アルコキシ基の炭素数は、好ましくは１〜１０、より好ましくは１〜６、更に好ましくは１〜４である。具体例としては、前述のアルコキシ基の水素原子の一部又は全部をフッ素原子に置換したものを挙げることができる。
【０１０４】
Ｒ40に係るＲ41ＣＯＯＲ42−、Ｒ43ＣＯＯＲ44ＣＦＨ−において、Ｒ41及びＲ43は、相互に独立に、アルキル基、脂環式炭化水素基又は置換若しくは非置換のアリール基を示す。アルキル基の炭素数は、好ましくは１〜１２、更に好ましくは１〜８である。脂環式炭化水素基の炭素数は、好ましくは３〜２０、更に好ましくは３〜１２である。アリール基の炭素数は、好ましくは６〜１４、更に好ましくは６〜１０である。これらの具体例としては、前述と同様のものを挙げることができる。また、アリール基の置換基としては、例えば、炭素数１〜６のアルキル基、炭素数１〜６のアルコキシ基、ハロ基又はトリフルオロメチル基が挙げられる。なお、置換基の位置及び数は任意であり、置換基を２以上有する場合、当該置換基は同一でも異なっていてもよい。
【０１０５】
これらのうち、Ｒ40としては、フッ素原子、フッ化アルキル基、脂環式炭化水素基、フッ化アルコキシ基、Ｒ41ＣＯＯＲ42−又はＲ43ＣＯＯＲ44ＣＦＨ−が好ましく、特にフッ素原子、脂環式炭化水素基、パーフルオロアルコキシ基、Ｒ41ＣＯＯＣＨ2ＣＨ2−又はＲ43ＣＯＯＣＨ2ＣＨ2ＣＦＨ−が好ましい。
【０１０６】
Ｒ42及びＲ44は、相互に独立に、アルカンジイル基を示す。アルカンジイル基は、直鎖状でも分岐鎖状でもよく、炭素数は１〜１０が好ましい。具体例としては、例えば、メチレン基、エチレン基、エタン−１，１−ジイル基、プロパン−１，１−ジイル基、プロパン−１，２−ジイル基、プロパン−１，３−ジイル基、プロパン−２，２−ジイル基、ブタン−１，２−ジイル基、ブタン−１，３−ジイル基、ブタン−１，４−ジイル基、ペンタン−１，４−ジイル基、ペンタン−１，５−ジイル基、ヘキサン−１，５−ジイル基、ヘキサン−１，６−ジイル基、オクタン−１，８−ジイル基、デカン−１，１０−ジイル基などが挙げられる。中でも、炭素数２〜６のアルカンジイル基が好ましく、炭素数２〜４のアルカンジイル基がより好ましく、製造のし易さの点から、エチレン基が好ましい。
【０１０７】
なお、ｒの上限は、１０が好ましく、８がより好ましい。
【０１０８】
また、式（１２）において、Ｒ45〜Ｒ49に係るアルキル基、フッ化アルキル基及びアルコキシ基としては、前述の式（１１）のＲ40に係るアルキル基、フッ化アルキル基及びアルコキシ基と同様の構成を採用することができる。但し、Ｒ45〜Ｒ49のうち少なくとも１つは、フッ素原子又はフッ化アルキル基であるが、Ｒ45〜Ｒ49のうち少なくとも３つがフッ素原子又はフッ化アルキル基であることが好ましい。
【０１０９】
Ｄ及びＧに係る２価の有機基としては、例えば、２価の炭化水素基、２価の炭化水素基と炭素原子及び水素原子以外の原子を含む連結基とを組み合わせてなる基、又は、これらの基の水素原子の一部がハロゲン原子で置換された基を挙げることができる。例えば、２価の炭化水素基としては、２価の脂肪族炭化水素基、２価の脂環式炭化水素基、２価の芳香族炭化水素基を挙げることができる。２価の脂肪族炭化水素基は直鎖及び分岐鎖のいずれの形態でもよく、また２価の脂肪族炭化水素基及び２価の脂環式炭化水素基は飽和炭化水素基でも不飽和炭化水素基でもよい。
【０１１０】
２価の脂肪族炭化水素基としては、例えば、アルカンジイル基、アルケンジイル基が挙げられる。アルカンジイル基の炭素数は、好ましくは１〜２０、より好ましくは２〜１２、更に好ましくは２〜６である。また、アルケンジイル基の炭素数は、好ましくは２〜２０、より好ましくは２〜１２、更に好ましくは２〜６である。アルケンジイル基の具体例としては、例えば、エテン−１，１−ジイル基、エテン−１，２−ジイル基、プロペン−１，２−ジイル基、プロペン−１，３−ジイル基、プロペン−２，３−ジイル基、１−ブテン−１，２−ジイル基、１−ブテン−１，３−ジイル基、１−ブテン−１，４−ジイル基、２−ペンテン−１，５−ジイル基、３−ヘキセン−１，６−ジイル基等を挙げられる。なお、アルカンジイル基の具体例としては、前述と同様のものを挙げることができる。
２価の脂環式炭化水素基としては、例えば、シクロアルキレン基、シクロアルケニレン基が挙げられ、それらの炭素数は、好ましくは３〜２０、更に好ましくは３〜１２である。具体例としては、例えば、シクロプロピレン基、シクロブチレン基、シクロペンチレン基、シクロブテニレン基、シクロペンテニレン基、シクロヘキセニレン基等の単環式炭化水素環基、１，４−ノルボルニレン基、２，５−ノルボルニレン基等のノルボルニレン基、１，５−アダマンチレン基、２，６−アダマンチレン基等の架橋環式炭化水素環基等を挙げることができる。
２価の芳香族炭化水素基としては、例えば、アリーレン基が挙げられ、その炭素数は、好ましくは６〜２０、更に好ましくは６〜１０である。アリーレン基の具体例としては、フェニレン基、ナフチレン基、ビフェニレン基、アントリル基等を挙げることができる。
また、２価の有機基として、アリーレン基とアルカンジイル基とを組み合わせてなるアリーレンアルカンジイル基でもよい。アリーレンアルカンジイル基の炭素数は、好ましくは７〜１５、更に好ましくは７〜１３である。具体例としては、例えば、フェニレンメチレン基、フェニレンジメチレン基、フェニレントリメチレン基、フェニレンテトラメチレン基、フェニレンペンタメチレン基、フェニレンヘキサメチレン基等のフェニレンＣ1-6アルカンジイル基を挙げることができる。なお、アリーレンアルカンジイル基では、オルト体、メタ体及びパラ体があるが、立体障害が少ない点から、パラ体であることが好ましい。
２価の炭化水素基と炭素原子及び水素原子以外の原子を含む連結基とを組み合わせてなる基としては、例えば、炭素数１〜１０のアルカンジイル基及び／又は炭素数６〜２０のアリーレン基から選ばれる少なくとも１種と、−Ｏ−、−Ｓ−、−（ＣＯ）Ｏ−、−Ｏ（ＣＯ）−、−ＣＯ−、−ＮＲ’−、−ＣＯＮＲ’−（Ｒ’は水素原子又はハロゲン原子を有していてもよい炭素数１〜８のアルキル基を示す。）及び−ＳＯ2−から選ばれる少なくとも１種とを組み合わせてなる基等を挙げることができる。
【０１１１】
Ｇは、これら２価の有機基にフルオロ基が置換したものであるが、フルオロ基の置換位置は任意であり、また有機基の一部を置換していても全部を置換していてもよい。
これらのうち、Ｄとしては、アルカンジイル基、アリーレン基が好ましく、Ｇとしては、フッ素原子を有するアルカンジイル基が好ましく、フッ素原子はアルカンジイル基の全部を置換していることが好ましい。
【０１１２】
Ｙ、Ａ及びＥに係る２価の基としては、前述の２価の有機基の他、ヘテロ原子を含む２価の基が挙げられる。ヘテロ原子を含む２価の基としては、例えば、−Ｏ−、−Ｓ−、−（ＣＯ）Ｏ−、−Ｏ（ＣＯ）−、−ＣＯ−、−ＮＲ’−、−ＣＯＮＲ’−（Ｒ’は水素原子又はハロゲン原子を有していてもよい炭素数１〜８のアルキル基を示す。）、又は−ＳＯ2−を挙げることができる。なお、２価の有機基は、前述と同様の構成を採用することができる。
これらのうち、Ｙ、Ａ、Ｅとしては、ヘテロ原子を含む２価の基が好ましく、−Ｏ−、−（ＣＯ）Ｏ−、−ＣＯＮＨ−が更に好ましい。
【０１１３】
Ｒ12及びＲ13に係る脂肪族炭化水素基としては、直鎖、分岐鎖及び環状のいずれでもよく、また脂肪族炭化水素基は、飽和脂肪族炭化水素基でも不飽和脂肪族炭化水素基でもよく、不飽和脂肪族炭化水素基は、不飽和結合を分子内及び末端のいずれに有していてもよい。脂肪族炭化水素基の置換基としては、例えば、水酸基、炭素数１〜６のアルコキシ基、アミノ基等を挙げることができる。中でも、脂肪族炭化水素基としては、アルキル基が好ましく、その炭素数は、好ましくは１〜２０、より好ましくは１〜１２、更に好ましくは１〜６である。具体例としては、前述と同様のものが挙げられる。
【０１１４】
Ｒfに係るハロ基としては、フルオロ基が好ましい。
また、Ｒfに係る炭化水素基としては、Ｗに係るハロゲン化炭化水素基の骨格をなす炭化水素基と同様の構成を採用することができるが、アルキル基が好ましく、その炭素数は、好ましくは１〜２０、より好ましくは１〜１２、更に好ましくは１〜６である。具体例としては、前述と同様のものを挙げることができる。
これらうち、Ｒfとしては、フルオロ基、パーフルオロアルキル基が好ましい。パーフルオロアルキル基の具体例としては、例えば、トリフルオロメチル基、ペンタフルオロエチル基、ヘプタフルオロプロピル基、ノナフルオロブチル基、ウンデカフルオロペンチル基、トリデカフルオロヘキシル基、ペンタデカフルオロヘプチル基、ヘプタデカフルオロオクチル基、ノナデカフルオロノニル基、ヘンエイコサデシル基、（１−トリフルオロメチル）テトラフルオロエチル基、（１−トリフルオロメチル）ヘキサフルオロプロピル基、１，１−ビストリフルオロメチル−２，２，２−トリフルオロエチル基等を挙げることができる。
【０１１５】
Ａｒに係るアリーレン基は、炭素数が好ましくは６〜２０、更に好ましくは６〜１０である。アリーレン基の具体例は、前述と同様のものを挙げることができる。ハロ基は、アリーレン基の一部又は全部を置換することが可能であり、ハロ基としては、フルオロ基が好ましい。
【０１１６】
ｎは、０〜３の整数を示すが、０〜２の整数が好ましく、０又は１が更に好ましい。
ｐは、１〜８の整数を示すが、１〜６の整数が好ましく、２〜６の整数が更に好ましい。
【０１１７】
（Ｃ2）成分に係るアニオン部は、式（２’）〜（５’）で表される構造単位以外の構造単位（以下、「他の構造単位」とも称する。）を有していても良い。このような構造単位の例としては、例えば、後述する（Ｄ）バインダー樹脂の項で例示する、不飽和単量体（ｄ１）及び不飽和単量体（ｄ２）から選ばれる少なくとも１種のモノマー単位が挙げられる。中でも、分散性の観点から、不飽和単量体（ｄ２）をモノマー単位として有することが好ましく、（メタ）アクリル酸エステルをモノマー単位として有することがより好ましい。
【０１１８】
（Ｃ2）成分に係るアニオン部が他の構造単位を有する場合、他の構造単位の共重合割合は、分散性の観点から、以下の態様が好ましい。
即ち、（Ｃ2）成分に係るアニオン部の全構造単位中の式（２’）〜（５’）で表される構造単位の割合ｐと、他の構造単位の割合ｒは、モル比で、ｐ／ｒ＝５／９５〜５０／５０が好ましく、１０／９０〜３０／７０がより好ましい。
【０１１９】
（Ｃ2）成分は、ゲルパーミエーションクロマトグラフィー（以下、ＧＰＣと略す。）（溶出溶媒：テトラヒドロフラン）で測定したポリスチレン換算の重量平均分子量（Ｍｗ）が、通常、１，０００〜５０，０００、好ましくは３，０００〜２０，０００である。このような態様とすることで、耐熱性、被膜特性、電気特性、パターン形状、解像度を良好にすることができる。
【０１２０】
また、本発明における（Ｃ2）成分の重量平均分子量（Ｍｗ）と、数平均分子量（Ｍｎ）との比（Ｍｗ／Ｍｎ）は、好ましくは１．０〜５．０、より好ましくは１．０〜３．０である。なお、ここでいう、Ｍｎは、ＧＰＣ（溶出溶媒：テトラヒドロフラン）で測定したポリスチレン換算の数平均分子量である。
【０１２１】
（Ｃ2）成分は、公知の方法により製造することが可能であるが、例えば、特開２０１２−１９４４６６号公報の実施例と同様の方法により製造することができる。このようにして得られた本着色剤は、プロピレングリコールモノメチルエーテルアセテート、プロピレングリコールモノメチルエーテル等を始めとする種々の有機溶媒に可溶であり、また優れた耐熱性を有する。
【０１２２】
次に、（Ｃ1）成分及び（Ｃ2）成分のカチオン部について説明する。
Ｘm+は、プロトン、オニウムカチオン又は金属イオンを示す。オニウムカチオンとしては、可視光領域（３８０ｎｍ〜７８０ｎｍ）におけるモル吸光係数の最大値が１０，０００以下であり、好ましくは５，０００以下、更に好ましくは３，０００以下であるカチオンが好ましい。具体的にはアンモニウムカチオン、ホスホニウムカチオン、スルホニウムカチオン、ヨードニウムカチオン、ジアゾニウムカチオン等を挙げることができる。前記アンモニウムカチオンとしては、有機アンモニウムカチオンが好ましく、例えば、テトラメチルアンモニウム、テトラエチルアンモニウム、モノステアリルトリメチルアンモニウム、ジステアリルジメチルアンモニウム、トリステアリルモノメチルアンモニウム、セチルトリメチルアンモニウム、トリオクチルメチルアンモニウム、ジオクチルジメチルアンモニウム、モノラウリルトリメチルアンモニウム、ジラウリルジメチルアンモニウム、トリラウリルメチルアンモニウム、トリアミルベンジルアンモニウム、トリヘキシルベンジルアンモニウム、トリオクチルベンジルアンモニウム、トリラウリルベンジルアンモニウム、ベンジルジメチルステアリルアンモニウム、ベンジルジメチルオクチルアンモニウム、ジアルキル（アルキルがＣ１４〜Ｃ１８）ジメチルアンモニウム等を挙げることができる。前記ホスホニウムカチオンとしては、有機ホスホニウムカチオンが好ましく、例えば、メチルトリオクチルホスホニウム、オクチルトリブチルホスホニウム、ドデシルトリブチルホスホニウム、ヘキサデシルトリブチルホスホニウム、ジヘキシルジオクチルホスホニウム等のテトラアルキルホスホニウム、ベンジルトリブチルホスホニウム等のアリールトリアルキルホスホニウム、ジブチルジフェニルホスホニウム等のジアルキルジアリールホスホニウム、ブチルトリフェニルホスホニウム等のアルキルトリフェニルホスホニウム、ベンジルトリフェニルホスホニウム等のテトラアリールホスホニウム等を挙げることができる。前記スルホニウムカチオンとしては、特開２００９−０７３８７１号公報の段落〔００６３〕に記載されているカチオンを挙げることができる。前記ヨードニウムカチオンとしては、特開２００９−０７３８７１号公報の段落〔００６５〕に記載されているカチオンを挙げることができる。前記ジアゾニウムカチオンとしては、特開２００２−３３２２７１号公報の段落〔０３７４〕に記載されているカチオンを挙げることができる。
前記金属イオンとしては、例えば、リチウムイオン、ナトリウムイオン、カリウムイオン等の１価の金属カチオン、マグネシウムイオン、カルシウムイオン等の２価の金属カチオンを挙げることができる。
【０１２３】
ｍは、１〜３の自然数を示すが、後述するカチオン性発色団の種類に応じてアニオン部と電気的に中性となるように適宜選択される。
【０１２４】
本発明において、（Ｃ）特定化合物は単独で又は２種以上を混合して使用することができるが、少なくとも（Ｃ2）成分を含むことが耐熱性、電気特性の観点から好ましい。（Ｃ2）成分の中では、式（２）、（４）又は（５）で表される構造単位を有する重合体が好ましく、式（２）又は（４）で表される構造単位を有する重合体がより好ましい。
【０１２５】
本発明において、（Ｃ）特定化合物の含有量は、（Ｃ1）上記式（１）で表される化合物、又は（Ｃ2）上記式（２）〜（５）で表される構造単位を有する重合体の何れか一の重合体を用いる場合、（Ａ）着色剤１００質量部に対して１０〜５００質量部であることが好ましく、更に２０〜３００質量部、更に３０〜２００質量部が好ましい。（Ｃ1）上記式（１）で表される化合物と（Ｃ2）上記式（２）〜（５）で表される構造単位を有する重合体のいずれか一の重合体を併用する場合、その合計含有量が、（Ａ）着色剤１００質量部に対して１０〜５００質量部であることが好ましく、更に１５〜３００質量部、更に２０〜２００質量部が好ましい。このような態様とすることで、耐熱性の高い着色硬化膜を得ることができる。
特に、着色剤として染料を含む着色組成物の場合には、（Ｃ）特定化合物の含有量は以下の態様とすることが好ましい。
（Ｃ）特定化合物として（Ｃ1）成分のみを含む場合、染料１モルに対して、（Ｃ1）成分が１．０〜１０モルであることが好ましく、更に１．５〜８モル、更に２〜７モルが好ましい。
（Ｃ）特定化合物として（Ｃ2）成分のみを含む場合、染料１モルに対して、（Ｃ2）成分中のアニオン部が１．０〜１０モルであることが好ましく、更に１．５〜８モル、更に２〜７モルが好ましい。
（Ｃ）特定化合物として（Ｃ1）成分と（Ｃ2）成分を併用する場合、染料１モルに対して、（Ｃ1）成分と（Ｃ2）成分中のアニオン部の合計が１．０〜１０モルであることが好ましく、更に１．２〜８モル、更に１．５〜５モルが好ましい。
このような態様とすることで、耐熱性の高い着色硬化膜を得ることができる。
【０１２６】
なお、（Ｃ2）成分中におけるアニオン部のモル数は、次のように求めることができる。例えば（Ｃ2）成分が単量体Ｘと単量体Ｙの二元共重合体であり、式（２）〜（５）で表される構造単位が単量体Ｘに由来し、他の構造単位が単量体Ｙに由来する場合、
ｍ＝ＷC／｛ＷX＋（Ｙr×ＷY／Ｘp）｝
である。ここで、
ｍ  ：（Ｃ2）成分中におけるアニオンのモル数
ＷC ：（Ｃ2）成分の質量
ＷX ：単量体Ｘの分子量
ＷY ：単量体Ｙの分子量
Ｘp ：単量体Ｘに由来する構造単位の割合（モル数）
Ｙr ：単量体Ｙに由来する構造単位の割合（モル数）
である。
【０１２７】
−（Ｄ）バインダー樹脂−
本発明の着色組成物には、（Ｄ）バインダー樹脂を含有せしめることができる。これにより、着色組成物のアルカリ可溶性や保存安定性を高めることができる。（Ｄ）バインダー樹脂としては、特に限定されるものではないが、カルボキシル基、フェノール性水酸基等の酸性官能基を有する樹脂であることが好ましい。中でも、カルボキシル基を有する重合体（以下、「カルボキシル基含有重合体」とも称する。）が好ましく、例えば、１個以上のカルボキシル基を有するエチレン性不飽和単量体（以下、「不飽和単量体（ｄ１）」とも称する。）と他の共重合可能なエチレン性不飽和単量体（以下、「不飽和単量体（ｄ２）」とも称する。）との共重合体を挙げることができる。
【０１２８】
上記不飽和単量体（ｄ１）としては、例えば、（メタ）アクリル酸、マレイン酸、無水マレイン酸、こはく酸モノ〔２−（メタ）アクリロイロキシエチル〕、ω−カルボキシポリカプロラクトンモノ（メタ）アクリレート、ｐ−ビニル安息香酸等を挙げることができる。
これらの不飽和単量体（ｄ１）は、単独で又は２種以上を混合して使用することができる。
【０１２９】
また、上記不飽和単量体（ｄ２）としては、例えば、
Ｎ−フェニルマレイミド、Ｎ−シクロヘキシルマレイミドの如きＮ−位置換マレイミド；
スチレン、α−メチルスチレン、ｐ−ヒドロキシスチレン、ｐ−ヒドロキシ−α−メチルスチレン、ｐ−ビニルベンジルグリシジルエーテル、アセナフチレンの如き芳香族ビニル化合物；
【０１３０】
メチル（メタ）アクリレート、ｎ−ブチル（メタ）アクリレート、２−エチルヘキシル（メタ）アクリレート、２−ヒドロキシエチル（メタ）アクリレート、アリル（メタ）アクリレート、ベンジル（メタ）アクリレート、ポリエチレングリコール（重合度２〜１０）メチルエーテル（メタ）アクリレート、ポリプロピレングリコール（重合度２〜１０）メチルエーテル（メタ）アクリレート、ポリエチレングリコール（重合度２〜１０）モノ（メタ）アクリレート、ポリプロピレングリコール（重合度２〜１０）モノ（メタ）アクリレート、シクロヘキシル（メタ）アクリレート、イソボルニル（メタ）アクリレート、トリシクロ［５．２．１．０2,6］デカン−８−イル（メタ）アクリレート、ジシクロペンテニル（メタ）アクリレート、グリセロールモノ（メタ）アクリレート、４−ヒドロキシフェニル（メタ）アクリレート、パラクミルフェノールのエチレンオキサイド変性（メタ）アクリレート、グリシジル（メタ）アクリレート、３，４−エポキシシクロヘキシルメチル（メタ）アクリレート、３−〔（メタ）アクリロイルオキシメチル〕オキセタン、３−〔（メタ）アクリロイルオキシメチル〕−３−エチルオキセタンの如き（メタ）アクリル酸エステル；
【０１３１】
シクロヘキシルビニルエーテル、イソボルニルビニルエーテル、トリシクロ［５．２．１．０2,6］デカン−８−イルビニルエーテル、ペンタシクロペンタデカニルビニルエーテル、３−（ビニルオキシメチル）−３−エチルオキセタンの如きビニルエーテル；
ポリスチレン、ポリメチル（メタ）アクリレート、ポリ−ｎ−ブチル（メタ）アクリレート、ポリシロキサンの如き重合体分子鎖の末端にモノ（メタ）アクリロイル基を有するマクロモノマー等を挙げることができる。
これらの不飽和単量体（ｄ２）は、単独で又は２種以上を混合して使用することができる。
【０１３２】
不飽和単量体（ｄ１）と不飽和単量体（ｄ２）の共重合体において、該共重合体中の不飽和単量体（ｄ１）の共重合割合は、好ましくは５〜５０質量％、更に好ましくは１０〜４０質量％である。このような範囲で不飽和単量体（ｄ１）を共重合させることにより、アルカリ現像性及び保存安定性に優れた着色組成物を得ることができる。
【０１３３】
不飽和単量体（ｄ１）と不飽和単量体（ｄ２）の共重合体の具体例としては、例えば、特開平７−１４０６５４号公報、特開平８−２５９８７６号公報、特開平１０−３１３０８号公報、特開平１０−３００９２２号公報、特開平１１−１７４２２４号公報、特開平１１−２５８４１５号公報、特開２０００−５６１１８号公報、特開２００４−１０１７２８号公報等に開示されている共重合体を挙げることができる。
【０１３４】
また、本発明においては、例えば、特開平５−１９４６７号公報、特開平６−２３０２１２号公報、特開平７−２０７２１１号公報、特開平９−３２５４９４号公報、特開平１１−１４０１４４号公報、特開２００８−１８１０９５号公報等に開示されているように、側鎖に（メタ）アクリロイル基等の重合性不飽和結合を有するカルボキシル基含有重合体を、バインダー樹脂として使用することもできる。
【０１３５】
本発明におけるバインダー樹脂は、ゲルパーミエーションクロマトグラフィー（以下、ＧＰＣと略す。）（溶出溶媒：テトラヒドロフラン）で測定したポリスチレン換算の重量平均分子量（Ｍｗ）が、通常１，０００〜１００，０００、好ましくは３，０００〜５０，０００である。このような態様とすることで、被膜の残膜率、パターン形状、耐熱性、電気特性、解像度がより一層高められ、また塗布時の乾燥異物の発生を高水準で抑制することができる。
【０１３６】
また、本発明におけるバインダー樹脂の重量平均分子量（Ｍｗ）と、数平均分子量（Ｍｎ）との比（Ｍｗ／Ｍｎ）は、好ましくは１．０〜５．０、より好ましくは１．０〜３．０である。なお、ここでいう、Ｍｎは、ＧＰＣ（溶出溶媒：テトラヒドロフラン）で測定したポリスチレン換算の数平均分子量をいう。
【０１３７】
本発明におけるバインダー樹脂は、公知の方法により製造することができるが、例えば、特開２００３−２２２７１７号公報、特開２００６−２５９６８０号公報、国際公開第２００７／０２９８７１号パンフレット等に開示されている方法により、その構造やＭｗ、Ｍｗ／Ｍｎを制御することもできる。
【０１３８】
本発明において、バインダー樹脂は単独で又は２種以上を混合して使用することができる。
【０１３９】
本発明において、バインダー樹脂の含有量は、（Ａ）着色剤１００質量部に対して、通常１０〜１，０００質量部、好ましくは２０〜５００質量部である。このような態様とすることで、アルカリ現像性、着色組成物の保存安定性、色度特性をより一層高めることができる。
【０１４０】
−光重合開始剤−
本発明の着色組成物には、光重合開始剤を含有せしめることができる。これにより、着色組成物に感放射線性を付与することができる。本発明に用いる光重合開始剤は、可視光線、紫外線、遠紫外線、電子線、Ｘ線等の放射線の露光により、上記重合性化合物の重合を開始しうる活性種を発生する化合物である。
【０１４１】
このような光重合開始剤としては、例えば、チオキサントン化合物、アセトフェノン化合物、ビイミダゾール化合物、トリアジン化合物、Ｏ−アシルオキシム化合物、オニウム塩化合物、ベンゾイン化合物、ベンゾフェノン化合物、α−ジケトン化合物、多核キノン化合物、ジアゾ化合物、イミドスルホナート化合物等を挙げることができる。
【０１４２】
本発明において、光重合開始剤は、単独で又は２種以上を混合して使用することができる。光重合開始剤としては、チオキサントン化合物、アセトフェノン化合物、ビイミダゾール化合物、トリアジン化合物、Ｏ−アシルオキシム化合物の群から選ばれる少なくとも１種が好ましい。
【０１４３】
本発明における好ましい光重合開始剤のうち、チオキサントン化合物の具体例としては、チオキサントン、２−クロロチオキサントン、２−メチルチオキサントン、２−イソプロピルチオキサントン、４−イソプロピルチオキサントン、２，４−ジクロロチオキサントン、２，４−ジメチルチオキサントン、２，４−ジエチルチオキサントン、２，４−ジイソプロピルチオキサントン等を挙げることができる。
【０１４４】
また、上記アセトフェノン化合物の具体例としては、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、２−（４−メチルベンジル）−２−（ジメチルアミノ）−１−（４−モルフォリノフェニル）ブタン−１−オン等を挙げることができる。
【０１４５】
また、上記ビイミダゾール化合物の具体例としては、２，２'−ビス（２−クロロフェニル）−４，４'，５，５'−テトラフェニル−１，２'−ビイミダゾール、２，２'−ビス（２，４−ジクロロフェニル）−４，４'，５，５'−テトラフェニル−１，２'−ビイミダゾール、２，２'−ビス（２，４，６−トリクロロフェニル）−４，４'，５，５'−テトラフェニル−１，２'−ビイミダゾール等を挙げることができる。
【０１４６】
なお、光重合開始剤としてビイミダゾール化合物を用いる場合、水素供与体を併用することが、感度を改良することができる点で好ましい。ここでいう「水素供与体」とは、露光によりビイミダゾール化合物から発生したラジカルに対して、水素原子を供与することができる化合物を意味する。水素供与体としては、例えば、２−メルカプトベンゾチアゾール、２−メルカプトベンゾオキサゾール等のメルカプタン水素供与体、４，４'−ビス（ジメチルアミノ）ベンゾフェノン、４，４'−ビス（ジエチルアミノ）ベンゾフェノン等のアミン水素供与体を挙げることができる。本発明において、水素供与体は、単独で又は２種以上を混合して使用することができるが、１種以上のメルカプタン水素供与体と１種以上のアミン水素供与体とを組み合わせて使用することが、さらに感度を改良することができる点で好ましい。
【０１４７】
また、上記トリアジン化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン化合物を挙げることができる。
【０１４８】
また、Ｏ−アシルオキシム化合物の具体例としては、１，２−オクタンジオン，１−〔４−（フェニルチオ）フェニル〕−，２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）、エタノン，１−〔９−エチル−６−（２−メチル−４−テトラヒドロフラニルメトキシベンゾイル）−９Ｈ−カルバゾール−３−イル〕−，１−（Ｏ−アセチルオキシム）、エタノン，１−〔９−エチル−６−｛２−メチル−４−（２，２−ジメチル−１，３−ジオキソラニル）メトキシベンゾイル｝−９Ｈ−カルバゾール−３−イル〕−，１−（Ｏ−アセチルオキシム）等を挙げることができる。Ｏ−アシルオキシム化合物の市販品としては、ＮＣＩ−８３１、ＮＣＩ−９３０（以上、株式会社ＡＤＥＫＡ社製）、ＤＦＩ−０２０、ＤＦＩ−０９１（以上、ダイトーケミックス株式会社製）等を使用することもできる。
【０１４９】
本発明において、アセトフェノン化合物等のビイミダゾール化合物以外の光重合開始剤を用いる場合には、増感剤を併用することもできる。このような増感剤としては、例えば、４，４'−ビス（ジメチルアミノ）ベンゾフェノン、４，４'−ビス（ジエチルアミノ）ベンゾフェノン、４−ジエチルアミノアセトフェノン、４−ジメチルアミノプロピオフェノン、４−ジメチルアミノ安息香酸エチル、４−ジメチルアミノ安息香酸２−エチルヘキシル、２，５−ビス（４−ジエチルアミノベンザル）シクロヘキサノン、７−ジエチルアミノ−３−（４−ジエチルアミノベンゾイル）クマリン、４−（ジエチルアミノ）カルコン等を挙げることができる。
【０１５０】
本発明において、光重合開始剤の含有量は、（Ｂ）重合性化合物１００質量部に対して、０．０１〜１２０質量部が好ましく、特に１〜１００質量部が好ましい。このような態様とすることで、硬化性、被膜特性をより一層高めることができる。
【０１５１】
−溶媒−
本発明の着色組成物は、上記（Ａ）〜（Ｃ）成分、及び任意的に加えられる他の成分を含有するものであるが、通常、溶媒を配合して液状組成物として調製される。
上記溶媒としては、着色組成物を構成する（Ａ）〜（Ｃ）成分や他の成分を分散又は溶解し、かつこれらの成分と反応せず、適度の揮発性を有するものである限り、適宜に選択して使用することができる。
【０１５２】
このような溶媒のうち、例えば、
エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）アルキレングリコールモノアルキルエーテル類；
【０１５３】
乳酸メチル、乳酸エチル等の乳酸アルキルエステル類；
メタノール、エタノール、プロパノール、ブタノール、イソプロパノール、イソブタノール、ｔ−ブタノール、オクタノール、２−エチルヘキサノール、シクロヘキサノール等の（シクロ）アルキルアルコール類；
ジアセトンアルコール等のケトアルコール類；
【０１５４】
エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、ジプロピレングリコールモノメチルエーテルアセテート、３−メトキシブチルアセテート、３−メチル−３−メトキシブチルアセテート等の（ポリ）アルキレングリコールモノアルキルエーテルアセテート類；
ジエチレングリコールジメチルエーテル、ジエチレングリコールメチルエチルエーテル、ジエチレングリコールジエチルエーテル、テトラヒドロフラン等の他のエーテル類；
メチルエチルケトン、シクロヘキサノン、２−ヘプタノン、３−ヘプタノン等のケトン類；
【０１５５】
プロピレングリコールジアセテート、１，３−ブチレングリコールジアセテート、１，６−ヘキサンジオールジアセテート等のジアセテート類；
３−メトキシプロピオン酸メチル、３−メトキシプロピオン酸エチル、３−エトキシプロピオン酸メチル、３−エトキシプロピオン酸エチル、エトキシ酢酸エチル、３−メチル−３−メトキシブチルプロピオネート等のアルコキシカルボン酸エステル類；
酢酸エチル、酢酸ｎ−プロピル、酢酸ｉ−プロピル、酢酸ｎ−ブチル、酢酸ｉ−ブチル、ぎ酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソブタン酸エチル等の他のエステル類；
トルエン、キシレン等の芳香族炭化水素類；
Ｎ，Ｎ−ジメチルホルムアミド、Ｎ，Ｎ−ジメチルアセトアミド、Ｎ−メチルピロリドン等のアミド又はラクタム類
等を挙げることができる。
【０１５６】
これらの溶媒のうち、溶解性、顔料分散性、塗布性等の観点から、（ポリ）アルキレングリコールモノアルキルエーテル類、乳酸アルキルエステル類、（ポリ）アルキレングリコールモノアルキルエーテルアセテート類、他のエーテル類、ケトン類、ジアセテート類、アルコキシカルボン酸エステル類、他のエステル類が好ましく、特にプロピレングリコールモノメチルエーテル、プロピレングリコールモノエチルエーテル、エチレングリコールモノメチルエーテルアセテート、プロピレングリコールモノメチルエーテルアセテート、プロピレングリコールモノエチルエーテルアセテート、３−メトキシブチルアセテート、ジエチレングリコールジメチルエーテル、ジエチレングリコールメチルエチルエーテル、シクロヘキサノン、２−ヘプタノン、３−ヘプタノン、１，３−ブチレングリコールジアセテート、１，６−ヘキサンジオールジアセテート、乳酸エチル、３−メトキシプロピオン酸エチル、３−エトキシプロピオン酸メチル、３−エトキシプロピオン酸エチル、３−メチル−３−メトキシブチルプロピオネート、酢酸ｎ−ブチル、酢酸ｉ−ブチル、ぎ酸ｎ−アミル、酢酸ｉ−アミル、プロピオン酸ｎ−ブチル、酪酸エチル、酪酸ｉ−プロピル、酪酸ｎ−ブチル、ピルビン酸エチル等が好ましい。
【０１５７】
本発明において、溶媒は、単独で又は２種以上を混合して使用することができる。
【０１５８】
溶媒の含有量は、特に限定されるものではないが、着色組成物の溶媒を除いた各成分の合計濃度が、５〜５０質量％となる量が好ましく、１０〜４０質量％となる量がより好ましい。このような態様とすることにより、分散性、安定性の良好な着色剤分散液、並びに塗布性、安定性の良好な着色組成物を得ることができる。
【０１５９】
−添加剤−
本発明の着色組成物は、必要に応じて、種々の添加剤を含有することもできる。
添加剤としては、例えば、ガラス、アルミナ等の充填剤；ポリビニルアルコール、ポリ（フルオロアルキルアクリレート）類等の高分子化合物；フッ素界面活性剤、シリコーン界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール、ペンタエリスリトールテトラキス［３−（３，５−ジ−ｔ−ブチル−４−ヒドロキシフェニル）プロピオネート］、３，９−ビス［２−［３−（３−ｔ−ブチル−４−ヒドロキシ−５−メチルフェニル）−プロピオニルオキシ］−１，１−ジメチルエチル］−２，４，８，１０−テトラオキサ−スピロ［５・５］ウンデカン、チオジエチレンビス［３−（３，５−ジ−ｔ−ブチル−４−ヒドロキシフェニル）プロピオネート］等の酸化防止剤；２−（３−ｔ−ブチル−５−メチル−２−ヒドロキシフェニル）−５−クロロベンゾトリアゾール、アルコキシベンゾフェノン類等の紫外線吸収剤；ポリアクリル酸ナトリウム等の凝集防止剤；マロン酸、アジピン酸、イタコン酸、シトラコン酸、フマル酸、メサコン酸、２−アミノエタノール、３−アミノ−１−プロパノール、５−アミノ−１−ペンタノール、３−アミノ−１，２−プロパンジオール、２−アミノ−１，３−プロパンジオール、４−アミノ−１，２−ブタンジオール等の残渣改善剤；こはく酸モノ〔２−（メタ）アクリロイロキシエチル〕、フタル酸モノ〔２−（メタ）アクリロイロキシエチル〕、ω−カルボキシポリカプロラクトンモノ（メタ）アクリレート等の現像性改善剤等を挙げることができる。
【０１６０】
着色組成物の製造方法
本発明の着色組成物は、適宜の方法により調製することができ、例えば、（Ａ）着色剤、（Ｂ）重合性化合物、並びに、（Ｃ2）成分及び（Ｃ1）成分よりなる群から選ばれる少なくとも１種を混合することにより製造することができる。着色剤として染料と顔料の両方を使用する場合、その調製方法としては、例えば、特開２００８−５８６４２号公報、特開２０１０−１３２８７４号公報等に開示されている方法を挙げることができる。具体的には、特開２０１０−１３２８７４号公報に開示されているように、染料溶液を第１のフィルタに通した後、第１のフィルタを通過した染料溶液を、別途調製した顔料分散液等と混合し、得られた着色組成物を第２のフィルタに通すことにより調製する方法を採用することができる。また、染料と、上記（Ｂ）及び（Ｃ）成分、並びに必要に応じて使用する他の成分を溶媒に溶解し、得られた溶液を第１のフィルタに通した後、第１のフィルタを通過した溶液を、別途調製した顔料分散液と混合し、得られた着色組成物を第２のフィルタに通すことにより調製する方法を採用してもよい。また、染料溶液を第１のフィルタに通した後、第１のフィルタを通過した染料溶液と、上記（Ｂ）及び（Ｃ）成分、並びに必要に応じて使用する他の成分を混合・溶解し、得られた溶液を第２のフィルタに通し、更に第２のフィルタを通過した溶液を、別途調製した顔料分散液と混合し、得られた着色組成物を第３のフィルタに通すことにより調製する方法も採用することができる。
本発明の着色組成物の製造方法においては、（Ａ）着色剤として有機染料を含むことが、本発明の所望の効果が得られやすく、好ましい。
【０１６１】
着色硬化膜及びその製造方法
本発明の着色硬化膜は、本発明の着色組成物を用いて形成されたものであり、具体的には、カラーフィルタに用いられる各色画素、ブラックマトリックス、ブラックスペーサー等を意味する。
【０１６２】
以下、カラーフィルタに用いられる着色硬化膜及びその形成方法について説明する。
カラーフィルタを製造する方法としては、第一に次の方法が挙げられる。まず、基板の表面上に、必要に応じて、画素を形成する部分を区画するように遮光層（ブラックマトリックス）を形成する。次いで、この基板上に、例えば、青色の本発明の感放射線性着色組成物の液状組成物を塗布したのち、プレベークを行って溶媒を蒸発させ、塗膜を形成する。次いで、この塗膜にフォトマスクを介して露光したのち、アルカリ現像液を用いて現像して、塗膜の未露光部を溶解除去する。その後、ポストベークすることにより、青色の画素パターン（着色硬化膜）が所定の配列で配置された画素アレイを形成する。
【０１６３】
次いで、緑色又は赤色の各感放射線性着色組成物を用い、上記と同様にして、各感放射線性着色組成物の塗布、プレベーク、露光、現像及びポストベークを行って、緑色の画素アレイ及び赤色の画素アレイを同一基板上に順次形成する。これにより、青色、緑色及び赤色の三原色の画素アレイが基板上に配置されたカラーフィルタが得られる。但し、本発明においては、各色の画素を形成する順序は、上記のものに限定されない。
【０１６４】
また、ブラックマトリックスは、スパッタや蒸着により成膜したクロム等の金属薄膜を、フォトリソグラフィー法を利用して所望のパターンとすることにより形成することができるが、黒色の顔料が分散された感放射線性着色組成物を用いて、上記画素の形成の場合と同様にして形成することもできる。
【０１６５】
カラーフィルタを形成する際に使用される基板としては、例えば、ガラス、シリコン、ポリカーボネート、ポリエステル、芳香族ポリアミド、ポリアミドイミド、ポリイミド等を挙げることができる。
また、これらの基板には、所望により、シランカップリング剤等による薬品処理、プラズマ処理、イオンプレーティング、スパッタリング、気相反応法、真空蒸着等の適宜の前処理を施しておくこともできる。
【０１６６】
感放射線性着色組成物を基板に塗布する際には、スプレー法、ロールコート法、回転塗布法（スピンコート法）、スリットダイ塗布法（スリット塗布法）、バー塗布法等の適宜の塗布法を採用することができるが、特に、スピンコート法、スリットダイ塗布法を採用することが好ましい。
【０１６７】
プレベークは、通常、減圧乾燥と加熱乾燥を組み合わせて行われる。減圧乾燥は、通常５０〜２００Ｐａに到達するまで行う。また、加熱乾燥の条件は、通常７０〜１１０℃で１〜１０分程度である。
【０１６８】
塗布厚さは、乾燥後の膜厚として、通常、０．６〜８μｍ、好ましくは１．２〜５μｍである。
【０１６９】
画素及びブラックマトリックスから選ばれる少なくとも１種を形成する際に使用される放射線の光源としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、ＸｅＣｌエキシマーレーザー、窒素レーザー等のレーザー光源等を挙げることができる。露光光源として、紫外線ＬＥＤを使用することもできる。波長は、１９０〜４５０ｎｍの範囲にある放射線が好ましい。
【０１７０】
放射線の露光量は、一般的には１０〜１０，０００Ｊ／ｍ2が好ましい。
また、上記アルカリ現像液としては、例えば、炭酸ナトリウム、炭酸水素ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。
【０１７１】
アルカリ現像液には、例えば、メタノール、エタノール等の水溶性有機溶剤や界面活性剤等を適量添加することもできる。なお、アルカリ現像後は、通常、水洗する。
現像処理法としては、シャワー現像法、スプレー現像法、ディップ（浸漬）現像法、パドル（液盛り）現像法等を適用することができる。現像条件は、常温で５〜３００秒が好ましい。
【０１７２】
ポストベークの条件は、通常１８０〜２８０℃で１０〜６０分程度である。
このようにして形成された画素の膜厚は、通常０．５〜５μｍ、好ましくは１．０〜３μｍである。
【０１７３】
また、カラーフィルタを製造する第二の方法として、特開平７−３１８７２３号公報、特開２０００−３１０７０６号公報等に開示されている、インクジェット方式により各色の画素を得る方法を採用することができる。この方法においては、まず、基板の表面上に、遮光機能も兼ねた隔壁を形成する。次いで、形成された隔壁内に、例えば、青色の本発明の熱硬化性着色組成物の液状組成物を、インクジェット装置により吐出したのち、プレベークを行って溶媒を蒸発させる。次いで、この塗膜を必要に応じて露光したのち、ポストベークすることにより硬化させ、青色の画素パターンを形成する。
【０１７４】
次いで、緑色又は赤色の各熱硬化性着色組成物を用い、上記と同様にして、緑色の画素パターン及び赤色の画素パターンを同一基板上に順次形成する。これにより、青色、緑色及び赤色の三原色の画素パターンが基板上に配置されたカラーフィルタが得られる。但し、本発明においては、各色の画素を形成する順序は、上記のものに限定されない。
【０１７５】
なお、隔壁は、遮光機能のみならず、区画内に吐出された各色の熱硬化性着色組成物が混色しないための機能も果たしているため、上記した第一の方法で使用されるブラックマトリックスに比べ、膜厚が厚い。したがって、隔壁は、通常、黒色感放射線性組成物を用いて形成される。
カラーフィルタを形成する際に使用される基板や放射線の光源、また、プレベークやポストベークの方法や条件は、上記した第一の方法と同様である。このようにして、インクジェット方式により形成された画素の膜厚は、隔壁の高さと同程度である。
【０１７６】
このようにして得られた画素パターン上に、必要に応じて保護膜を形成した後、透明導電膜をスパッタリングにより形成する。透明導電膜を形成した後、更にスペーサーを形成してカラーフィルタとすることもできる。スペーサーは、通常、感放射線性組成物を用いて形成されるが、遮光性を有するスペーサー（ブラックスペーサー）とすることもできる。この場合、黒色の着色剤が分散された着色感放射線性組成物が用いられるが、本発明の着色組成物は、かかるブラックスペーサーの形成にも好適に使用することができる。
本発明の着色組成物は、上記カラーフィルタに用いられる各色画素、ブラックマトリックス、ブラックスペーサー等のいずれの着色硬化膜の形成においても、好適に用いることができる。
【０１７７】
このようにして形成された本発明の着色硬化膜を含むカラーフィルタは、輝度及び着色力が極めて高いため、カラー液晶表示素子、カラー撮像管素子、カラーセンサー、有機ＥＬ表示素子、電子ペーパー等に極めて有用である。なお、後述する表示素子は、本発明の着色組成物を用いて形成された着色硬化膜を少なくとも１以上具備するものであればよい。
【０１７８】
表示素子
本発明の表示素子は、本発明の着色硬化膜を具備するものである。表示素子としては、カラー液晶表示素子、有機ＥＬ表示素子、電子ペーパー等を挙げることができる。
本発明の着色硬化膜を具備するカラー液晶表示素子は、透過型でも反射型でもよく、適宜の構造を採ることができる。例えば、カラーフィルタを、薄膜トランジスター（ＴＦＴ）が配置された駆動用基板とは別の基板上に形成して、駆動用基板とカラーフィルタを形成した基板とが、液晶層を介して対向した構造を採ることができ、さらに薄膜トランジスター（ＴＦＴ）が配置された駆動用基板の表面上にカラーフィルタを形成した基板と、ＩＴＯ（錫をドープした酸化インジュウム）電極を形成した基板とが、液晶層を介して対向した構造を採ることもできる。後者の構造は、開口率を格段に向上させることができ、明るく高精細な液晶表示素子が得られるという利点を有する。なお、後者の構造を採用する場合、ブラックマトリックスやブラックスペーサーは、カラーフィルタを形成した基板側、並びにＩＴＯ電極を形成した基板側のどちらに形成されていても良い。
【０１７９】
本発明の着色硬化膜を具備するカラー液晶表示素子は、冷陰極蛍光管（ＣＣＦＬ：Ｃｏｌｄ  Ｃａｔｈｏｄｅ  Ｆｌｕｏｒｅｓｃｅｎｔ  Ｌａｍｐ）の他、白色ＬＥＤを光源とするバックライトユニットを具備することができる。白色ＬＥＤとしては、例えば、赤色ＬＥＤと緑色ＬＥＤと青色ＬＥＤを組み合わせて混色により白色光を得る白色ＬＥＤ、青色ＬＥＤと赤色ＬＥＤと緑色蛍光体を組み合わせて混色により白色光を得る白色ＬＥＤ、青色ＬＥＤと赤色発光蛍光体と緑色発光蛍光体を組み合わせて混色により白色光を得る白色ＬＥＤ、青色ＬＥＤとＹＡＧ蛍光体の混色により白色光を得る白色ＬＥＤ、青色ＬＥＤと橙色発光蛍光体と緑色発光蛍光体を組み合わせて混色により白色光を得る白色ＬＥＤ、紫外線ＬＥＤと赤色発光蛍光体と緑色発光蛍光体と青色発光蛍光体を組み合わせて混色により白色光を得る白色ＬＥＤ等を挙げることができる。
【０１８０】
本発明の着色硬化膜を具備するカラー液晶表示素子には、ＴＮ（Ｔｗｉｓｔｅｄ  Ｎｅｍａｔｉｃ）型、ＳＴＮ（Ｓｕｐｅｒ  Ｔｗｉｓｔｅｄ  Ｎｅｍａｔｉｃ）型、ＩＰＳ（Ｉｎ−Ｐｌａｎｅｓ  Ｓｗｉｔｃｈｉｎｇ）型、ＶＡ（Ｖｅｒｔｉｃａｌ  Ａｌｉｇｎｍｅｎｔ）型、ＯＣＢ（Ｏｐｔｉｃａｌｌｙ  Ｃｏｍｐｅｎｓａｔｅｄ  Ｂｉｒｅｆｒｉｎｇｅｎｃｅ）型等の適宜の液晶モードが適用できる。
【０１８１】
また、本発明の着色硬化膜を具備する有機ＥＬ表示素子は、適宜の構造をとることが可能であり、例えば、特開平１１−３０７２４２号公報に開示されている構造を挙げることができる。
また、本発明の着色硬化膜を具備する電子ペーパーは、適宜の構造をとることが可能であり、例えば、特開２００７−４１１６９号公報に開示されている構造を挙げることができる。
【実施例】
【０１８２】
以下、実施例を挙げて、本発明の実施の形態をさらに具体的に説明する。但し、本発明は、下記実施例に限定されるものではない。
【０１８３】
＜染料の合成＞
合成例１
国際公開第２０１０／１２３０７１号パンフレットの実施例２を参考にして、下記化合物を得た。これを染料Ａとする。染料Ａは、トリアリールメタン系塩基性染料である。
【０１８４】
【化９】
2018127641.tif 000010
【０１８５】
合成例２
特開２０１２−１０７１９２号公報の合成例１を参考にして、下記化合物を得た。これを染料Ｂとする。染料Ｂは、キサンテン系塩基性染料である。
【０１８６】
【化１０】
2018127641.tif 000011
【０１８７】
＜（Ｃ2）成分の合成＞
合成例３
〔単量体（１）の合成〕
下記スキームにしたがって、下記の手順により単量体（１）を合成した。
【０１８８】
【化１１】
2018127641.tif 000012
【０１８９】
攪拌子を入れた３００ｍＬの４つ口フラスコに攪拌機、温度計、滴下漏斗、還流冷却管を取り付け、水１００ｇ、亜二チオン酸ナトリウム１４ｇ（０．０８０モル）、トリエチルアミン１２．１ｇ（０．１２モル）を入れた。次に、攪拌しながら、滴下漏斗から、５−ブロモ−４，４，５，５−テトラフルオロペンタン−１−オール９．５６ｇ（０．０４０モル）をアセトニトリル８０ｇに溶かした溶液を１５分で滴下した。次に、オイルバスで加熱し、窒素気流下内温６０℃で５時間反応させた。反応終了後２５℃まで冷却し、１５分間静置したところ反応液は二層に分離した。有機層を分取し、さらに水層にアセトニトリル１００ｇを加えて有機層を分取して先の有機層と合わせ、減圧下濃縮した。得られた残渣を４０℃で減圧乾燥することにより、粘稠なオイル状物質を１１．４ｇ（０．０３５０モル、収率：８８％）得た。1Ｈ及び19Ｆ−ＮＭＲスペクトル（溶剤：重水素化メタノール）測定により、得られた化合物は上記式（１−ｂ）で表される化合物であることを確認した。
【０１９０】
次いで、上記で得られた化合物（１−ｂ）に水８０ｍＬとタングステン酸ナトリウム二水和物６０ｍｇ、３０質量％過酸化水素水４．５ｇを加えて６０℃で１時間加熱した。反応終了後、２５℃まで冷却し、亜硫酸ナトリウムを加えて過剰の過酸化水素を分解した後、減圧濃縮した。残渣をメタノールに溶解し不溶物を濾別して得られた溶液を減圧下で濃縮した。得られた残渣を５０℃で減圧乾燥することにより、粘稠なオイル状物質を９．９０ｇ（０．０２９０モル、収率：８３％）得た。1Ｈ及び19Ｆ−ＮＭＲスペクトル（溶剤：重水素化メタノール）測定により、得られた化合物は上記式（１−ｃ）で表される化合物であることを確認した。
【０１９１】
３００ｍＬの３つ口フラスコに攪拌機、温度計、滴下漏斗を取り付け、上記で得られた化合物（１−ｃ）とジクロロメタン５０ｍＬを加え、窒素気流下５℃に冷却し攪拌した。その後、トリエチルアミン４．３３ｇ（０．０４３モル）を加えしばらく攪拌し、メタクリル酸クロリド３．５８ｇ（０．０３４モル）を１５分間かけて滴下した。その後、内温を２５℃まで加熱し６時間攪拌した。その後、反応混合物を水１００ｇに注いで有機層を分離し、水層をジクロロメタン１００ｇで抽出した。有機層を合わせ、水１５０ｇを用いて３回洗浄し、減圧下濃縮した。得られた残渣をカラムクロマトグラフィーにより精製して粘稠なオイル状物質を１０．１ｇ（０．０２４７モル、収率：８５％）得た。1Ｈ及び19Ｆ−ＮＭＲスペクトル（溶剤：重水素化クロロホルム）測定により、得られた化合物は上記式で表される化合物であることを確認した。これを単量体（１）とする。
【０１９２】
〔重合体（１）の合成〕
【０１９３】
【化１２】
2018127641.tif 000013
【０１９４】
単量体（１）４．５０ｇ、メタクリル酸メチル５．５０ｇ、α−チオグリセロール０．７１３ｇ、シクロヘキサノン２０ｇを混合して均一に溶解させた。この溶液を窒素気流下、撹拌しながら１００℃に加熱した。同温度で撹拌しながら、α, α'−アゾビスイソブチロニトリル０．５４１ｇをシクロヘキサノン１０．４ｇに溶解させた溶液を３０分かけて滴下し、滴下終了後さらに同温度で３時間撹拌を続けた。反応溶液を室温まで冷却した後、アセトン６０ｇを加えて均一な溶液とし、これをヘキサン１．１Ｌに滴下した。生成した析出物を濾取し、ヘキサンで洗浄した。得られた固体を５０℃にて減圧乾燥して、上記構造式で表される重合体を８．９０ｇ得た。得られた重合体はＭｗが７，９００、Ｍｎが３，６００であり、1Ｈ−ＮＭＲスペクトル（溶剤：重水素化アセトン）測定によりｘとｙの割合がモル比（ｘ／ｙ）で１／４．９１であることを確認した。これを重合体（１）とする。
【０１９５】
重合体（１）を１０質量部と、プロピレングリコールモノメチルエーテルアセテート９０質量部とを混合し、重合体溶液（１）を調製した。
【０１９６】
合成例４
〔重合体（２）の合成〕
【０１９７】
【化１３】
2018127641.tif 000014
【０１９８】
重合体（１）の合成において、単量体（１）に代えて下記単量体（２）を４．５７ｇ用いたこと以外は合成例１と同様にして、上記構造式で表される重合体（２）を７．５１ｇ得た。得られた重合体（２）はＭｗが８，６００、Ｍｎが３，７００であり、1Ｈ−ＮＭＲスペクトル（溶剤：重水素化アセトン）測定により、ｘとｙの割合がモル比（ｘ／ｙ）で１／４．３０であることを確認した。なお単量体（２）は、特開２０１２−１９４４６６号公報の合成例１に従って合成した。
【０１９９】
【化１４】
2018127641.tif 000015
【０２００】
重合体（２）を１０質量部と、プロピレングリコールモノメチルエーテル９０質量部とを混合し、重合体溶液（２）を調製した。
【０２０１】
合成例５
〔重合体（３）の合成〕
【０２０２】
【化１５】
2018127641.tif 000016
【０２０３】
重合体（１）の合成において、単量体（１）に代えてビニルスルホン酸トリエチルアミン塩を２．３９ｇ用いたこと以外は合成例１と同様にして、上記構造式で表される重合体（３）を７．５１ｇ得た。得られた重合体（３）はＭｗが８，２００、Ｍｎが３，８００であり、1Ｈ−ＮＭＲスペクトル（溶剤：重水素化アセトン）測定により、ｘとｙの割合がモル比（ｘ／ｙ）で１／４．６６であることを確認した。
【０２０４】
重合体（３）を１０質量部と、プロピレングリコールモノメチルエーテルアセテート９０質量部とを混合し、重合体溶液（３）を調製した。
【０２０５】
＜着色剤溶液の調製＞
調製例１
染料Ａを１０質量部と、プロピレングリコールモノメチルエーテルアセテート９０質量部とを混合し、染料溶液（Ａ−１）を調製した。
【０２０６】
調製例２
Ｃ．Ｉ．ＢａｓｉｃＢｌｕｅ７（トリアリールメタン系塩基性染料）を１０質量部と、プロピレングリコールモノメチルエーテル９０質量部とを混合し、染料溶液（Ａ−２）を調製した。
調製例３
染料Ｂを１０質量部と、プロピレングリコールモノメチルエーテル９０質量部とを混合し、染料溶液（Ｂ−１）を調製した。
【０２０７】
＜バインダー樹脂の合成＞
合成例６
冷却管と攪拌機を備えたフラスコに、プロピレングリコールモノメチルエーテルアセテート１００質量部を仕込んで窒素置換した。８０℃に加熱して、同温度で、プロピレングリコールモノメチルエーテルアセテート１００質量部、メタクリル酸２０質量部、スチレン１０質量部、ベンジルメタクリレート５質量部、２−ヒドロキシエチルメタクリレート１５質量部、２−エチルヘキシルメタクリレート２３質量部、Ｎ−フェニルマレイミド１２質量部、こはく酸モノ（２−アクリロイロキシエチル）１５質量部及び２，２'−アゾビス（２，４−ジメチルバレロニトリル）６質量部の混合溶液を１時間かけて滴下し、この温度を保持して２時間重合した。その後、反応溶液の温度を１００℃に昇温させ、さらに１時間重合することにより、バインダー樹脂溶液（固形分濃度３３質量％）を得た。得られたバインダー樹脂は、Ｍｗが１２，２００、Ｍｎが６，５００であった。このバインダー樹脂を「バインダー樹脂（Ｄ１）」とする。
【０２０８】
＜顔料分散液の調製＞
調製例４
着色剤としてＣ．Ｉ．ピグメントブルー１５：６／Ｃ．Ｉ．ピグメントバイオレット２３＝８０／２０（質量比）の混合物１２質量部、分散剤としてＢＹＫ２００１（Disperbyk ：ビックケミー（ＢＹＫ）社製、不揮発成分＝４６質量％）８．３質量部、分散助剤としてソルスパース１２０００：０．８質量部、及び溶媒としてプロピレングリコールモノメチルエーテルアセテート７８．９質量部を、ビーズミルにより処理して顔料分散液（ａ−１）を調製した。
【０２０９】
＜着色組成物の調製及び評価＞
実施例１
着色剤として顔料分散液（ａ−１）１３．５質量部及び染料溶液（Ａ−１）７．２質量部、（Ｄ）バインダー樹脂としてバインダー樹脂（Ｄ１）溶液３０．０質量部、（Ｂ）重合性化合物としてジペンタエリスリトールヘキサアクリレートとジペンタエリスリトールペンタアクリレートの混合物（日本化薬株式会社製、商品名ＫＡＹＡＲＡＤ  ＤＰＨＡ）を１３．７質量部、（Ｃ1）成分としてトリフルオロメタンスルホンイミド酸０．４０質量部、光重合開始剤として２−ベンジル−２−ジメチルアミノ−１−（４−モルフォリノフェニル）ブタン−１−オン（商品名イルガキュア３６９、チバ・スペシャルティー・ケミカルズ社製）を１．８質量部及びＮＣＩ−９３０（株式会社ＡＤＥＫＡ社製）０．１質量部、フッ素系界面活性剤としてメガファックＦ−５５４（ＤＩＣ株式会社製）０．０５質量部、及び溶媒としてプロピレングリコールモノメチルエーテルアセテートを混合して、固形分濃度２０質量％の着色組成物（Ｓ−１）を調製した。
【０２１０】
耐熱性の評価
着色組成物（Ｓ−１）を、ナトリウムイオンの溶出を防止するＳｉＯ2膜が表面に形成されたソーダガラス基板上に、スピンコーターを用いて塗布した後、９０℃のホットプレートで２分間プレベークを行って、膜厚２．５μｍの塗膜を形成した。
次いで、この基板を室温に冷却したのち、高圧水銀ランプを用い、フォトマスクを介して、各塗膜に３６５ｎｍ、４０５ｎｍ及び４３６ｎｍの各波長を含む放射線を４００Ｊ／ｍ2の露光量で露光した。その後、これらの基板に対して、２３℃の０．０４質量％水酸化カリウム水溶液からなる現像液を現像圧１ｋｇｆ／ｃｍ2（ノズル径１ｍｍ）で吐出することにより、９０秒間シャワー現像を行った。その後、この基板を超純水で洗浄し、風乾した後、更に２００℃のクリーンオーブン内で３０分間ポストベークを行うことにより、基板上にドットパターンを形成した。
得られたドットパターンについて、カラーアナライザー（大塚電子（株）製ＭＣＰＤ２０００）を用い、Ｃ光源、２度視野にて、ＣＩＥ表色系における色度座標値（ｘ，ｙ）及び刺激値（Ｙ）を測定した。
次いで、上記基板を２３０℃で９０分間追加ベークをした後に、色度座標値（ｘ，ｙ）及び刺激値（Ｙ）を測定し、追加ベーク前後での色変化、即ちΔＥ*abを評価した。その結果、ΔＥ*abの値が２．０未満の場合を「◎」、２，０以上３．０未満の場合を「○」、３．０以上５．０未満の場合を「△」、５．０以上の場合を「×」として評価した。評価結果を表１に示す。なお、ΔＥ*ab値が小さい程、耐熱性が良好であると言える。
【０２１１】
実施例２〜４及び比較例１、２
実施例１において、染料溶液の種類、及び／又は（Ｃ1）成分の含有量を表１に示すように変更した以外は実施例１と同様にして着色組成物を調製した。次いで、実施例１と同様にして耐熱性を評価した。結果を表１に示す。
【０２１２】
【表１】
2018127641.tif 000017
【０２１３】
実施例５〜８
実施例１において、（Ｃ1）成分に代えて、表２に示す（Ｃ2）成分を用いた以外は実施例１と同様にして着色組成物を調製した。次いで、実施例１と同様にして耐熱性を評価した。結果を表２に示す。
【０２１４】
【表２】
2018127641.tif 000018